"ブタノールを含む少なくとも約12の再生可能な成分を含む炭化水素組成物であって、組成物が、エラストマーとともに使用することが可能であり、組成物と接触した際のエラストマーのデュロメータ硬度の変化が、約10以下のエタノールを含む炭化水素組成物と接触した際のエラストマーのデュロメータ硬度の変化と実質的に同じかまたはそれより小さい、上記組成物。ブタノールを含む少なくとも約12の再生可能な成分を含む炭化水素組成物であって、組成物が、エラストマーとともに使用することが可能であり、エラストマーが、組成物と接触した後に約20~約90単位のデュロメータ硬度を有する、上記組成物。ブタノールを含む少なくとも約12の再生可能な成分を含む炭化水素組成物であって、記組成物が、エラストマーとともに使用することが可能であり、エラストマーが、組成物と接触した後に約6未満のデュロメータ硬度の変化を有する、上記組成物。エラストマーと相容性である、請求項1~3のいずれか一項に記載の組成物。デュロメータ硬度が、ASTMD2240に準拠して測定される、請求項1~4のいずれか一項に記載の組成物。エラストマーが、FKMフルオロエラストマー、エチレンオキシドコポリマー、VQMフルオロシリコーンゴム、水素化アクリロニトリルブタジエンゴム、アクリロニトリルブタジエンゴム、シリコンゴム、塩素化ポリエチレン、クロロプレンゴム、スチレンブタジエンゴム、エチレンプロピレンジエンモノマーターポリマーゴム、加硫ゴム、および熱可塑性エラストマーからなる群から選択される、請求項1~5のいずれか一項に記載の組成物。ブタノールを含む少なくとも約12の再生可能な成分を含む炭化水素組成物であって、組成物が、エラストマーとともに使用することが可能であり、組成物と接触した際のエラストマーの引張り強さの変化が、約10以下のエタノールを含む炭化水素組成物と接触した際のエラストマーの引張り強さの変化と実質的に同じかまたはそれより小さい、上記組成物。ブタノールを含む少なくとも約12の再生可能な成分を含む炭化水素組成物であって、組成物が、エラストマーとともに使用することが可能であり、エラストマーが、組成物と接触した後に約70未満の引張り強さまたは伸びの変化を有する、上記組成物。エラストマーと相容性である、請求項7または8に記載の組成物。伸びが、ASTMD471に準拠して測定される、請求項7~9のいずれか一項に記載の組成物。ブタノールを含む少なくとも約12の再生可能な成分を含む炭化水素組成物であって、組成物が、エラストマーとともに使用することが可能であり、組成物と接触した際のエラストマーの硬度の変化が、約10以下のエタノールを含む炭化水素組成物と接触した際のエラストマーの硬度の変化と実質的に同じかまたはそれより小さい、上記組成物。ブタノールを含む少なくとも約12の再生可能な成分を含む炭化水素組成物であって、組成物が、エラストマーとともに使用することが可能であり、エラストマーが、組成物と接触した後に約20未満の硬度の変化を有する、上記組成物。硬度が、ASTMD471に準拠して測定される、請求項11または12に記載の組成物。ブタノールを含む少なくとも約12の再生可能な成分を含む炭化水素組成物であって、組成物が、エラストマーとともに使用することが可能であり、組成物と接触した際のエラストマーの体積の変化が、約10以下のエタノールを含む炭化水素組成物と接触した際のエラストマーの体積の変化と実質的に同じかまたはそれより小さい、上記組成物。ブタノールを含む少なくとも約12の再生可能な成分を含む炭化水素組成物であって、組成物が、エラストマーとともに使用することが可能であり、エラストマーが、組成物と接触した後に約160未満の体積の変化を有する、上記組成物。体積が、ASTMD471に準拠して測定される、請求項14または15に記載の組成物。ブタノールを含む少なくとも約12の再生可能な成分を含む炭化水素組成物であって、組成物が、エラストマーとともに使用することが可能であり、組成物と接触した際のエラストマーの質量の変化が、約10以下のエタノールを含む炭化水素組成物と接触した際のエラストマーの質量の変化と実質的に同じかまたはそれより小さい、上記組成物。質量が、ASTMD471に準拠して測定される、請求項17に記載の組成物。エラストマーが、塩素化ポリエチレン、エピクロロヒドリド、クロロスルホン化ポリエチレン合成ゴム、およびフルオロポリマーエラストマーからなる群から選択される、請求項17または18に記載の組成物。ブタノールを含む少なくとも約12の再生可能な成分を含む炭化水素組成物であって、組成物が、エラストマーとともに使用することが可能であり、組成物と接触した際のエラストマーの押し込み硬度の変化が、約10以下のエタノールを含む炭化水素組成物と接触した際のエラストマーの押し込み硬度の変化と実質的に同じかまたはそれより小さい、上記組成物。ブタノールを含む少なくとも約12の再生可能な成分を含む炭化水素組成物であって、組成物が、エラストマーとともに使用することが可能であり、エラストマーが、組成物と接触した後に約30~約65単位のバーコル硬度の押し込み硬度を有する、上記組成物。押し込み硬度が、ASTMD2583に準拠して測定される、請求項20または21に記載の組成物。エラストマーが、スチレン-アクリロニトリル、不飽和ポリエステル樹脂、およびポリエステル積層体からなる群から選択される、請求項20~22のいずれか一項に記載の組成物。ブタノールを含む少なくとも約12の再生可能な成分を含む炭化水素組成物であって、組成物が、エラストマーとともに使用することが可能であり、組成物と接触した際のエラストマーの国際硬度の変化が、約10以下のエタノールを含む炭化水素組成物と接触した際のエラストマーの国際硬度の変化と実質的に同じかまたはそれより小さい、上記組成物。ブタノールを含む少なくとも約12の再生可能な成分を含む炭化水素組成物であって、組成物が、エラストマーとともに使用することが可能であり、エラストマーが、組成物と接触した後に約10~約100国際ゴム硬度測定IRHD単位の国際硬度を有する、上記組成物。国際硬度が、ASTMD1415に準拠して測定される、請求項24または25に記載の組成物。エラストマーが、加硫ゴムまたは熱可塑性ゴムである、請求項24~26のいずれか一項に記載の組成物。ブタノールを含む少なくとも約12の再生可能な成分を含む炭化水素組成物であって、組成物が、ガラス繊維タンク樹脂またはシーラントとともに使用することが可能であり、組成物と接触した際の樹脂またはシーラントのデュロメータ硬度の変化が、約10以下のエタノールを含む炭化水素組成物と接触した際の樹脂またはシーラントのデュロメータ硬度の変化と実質的に同じかまたはそれより小さい、上記組成物。ブタノールを含む少なくとも約12の再生可能な成分を含む炭化水素組成物であって、組成物が、ガラス繊維タンク樹脂またはシーラントとともに使用することが可能であり、樹脂またはシーラントが、組成物と接触した後に約20~約90単位のデュロメータ硬度の変化を有する、上記組成物。ブタノールを含む少なくとも約12の再生可能な成分を含む炭化水素組成物であって、組成物が、ガラス繊維タンク樹脂またはシーラントとともに使用することが可能であり、樹脂またはシーラントが、組成物と接触した後に約6未満のデュロメータ硬度の変化を有する、上記組成物。組成物が、樹脂またはシーラントと相容性である、請求項28~30のいずれか一項に記載の組成物。デュロメータ硬度が、ASTMD2240に準拠して測定される、請求項28~31のいずれか一項に記載の組成物。ブタノールを含む少なくとも約12の再生可能な成分を含む炭化水素組成物であって、組成物が、ガラス繊維タンク樹脂またはシーラントとともに使用することが可能であり、組成物と接触した際の樹脂またはシーラントの押し込み硬度の変化が、約10以下のエタノールを含む炭化水素組成物と接触した際の樹脂またはシーラントの押し込み硬度の変化と実質的に同じかまたはそれより小さい、上記組成物。ブタノールを含む少なくとも約12の再生可能な成分を含む炭化水素組成物であって、組成物が、ガラス繊維タンク樹脂またはシーラントとともに使用することが可能であり、樹脂またはシーラントが、組成物と接触した後に約30~約65単位のバーコル硬度の押し込み硬度を有する、上記組成物。押し込み硬度が、ASTMD2583に準拠して測定される、請求項33または34に記載の組成物。ブタノールを含む少なくとも約12の再生可能な成分を含む炭化水素組成物であって、組成物が、ガラス繊維タンク樹脂またはシーラントとともに使用することが可能であり、組成物と接触した際の樹脂またはシーラントの曲げ強度の変化が、約10以下のエタノールを含む炭化水素組成物と接触した際の樹脂またはシーラントの曲げ強度の変化と実質的に同じかまたはそれより小さい、上記組成物。ブタノールを含む少なくとも約12の再生可能な成分を含む炭化水素組成物であって、組成物が、ガラス繊維タンク樹脂またはシーラントとともに使用することが可能であり、樹脂またはシーラントが、組成物と接触した後に約10×103~約30×103psiの曲げ強度を有する、上記組成物。曲げ強度が、ASTMD790に準拠して測定される、請求項36または37に記載の組成物。ブタノールを含む少なくとも約12の再生可能な成分を含む炭化水素組成物であって、組成物が、ガラス繊維タンク樹脂またはシーラントとともに使用することが可能であり、樹脂またはシーラントには、組成物と接触した後に浸出または層間剥離の目に見える兆候が実質的にない、上記組成物。ブタノールを含む少なくとも約12の再生可能な成分を含む炭化水素組成物であって、組成物が、ガラス繊維タンク樹脂またはシーラントとともに使用することが可能であり、組成物と接触した際の樹脂またはシーラントの体積の変化が、約10以下のエタノールを含む炭化水素組成物と接触した際の樹脂またはシーラントの体積の変化と実質的に同じかまたはそれより小さい、上記組成物。ブタノールを含む少なくとも約12の再生可能な成分を含む炭化水素組成物であって、組成物が、ガラス繊維タンク樹脂またはシーラントとともに使用することが可能であり、樹脂またはシーラントが、組成物と接触した後に約160未満の体積の変化を有する組成物。体積が、ASTMD471に準拠して測定される、請求項40または41に記載の組成物。ブタノールを含む少なくとも約12の再生可能な成分を含む炭化水素組成物であって、組成物が、ガラス繊維タンク樹脂またはシーラントとともに使用することが可能であり、組成物と接触した際の樹脂またはシーラントの質量の変化が、約10以下のエタノールを含む炭化水素組成物と接触した際の樹脂またはシーラントの質量の変化と実質的に同じかまたはそれより小さい、上記組成物。質量が、ASTMD471に準拠して測定される、請求項43に記載の組成物。樹脂またはシーラントが、高密度ポリエチレンHDP、フッ素化HDP、ポリプロピレン、アセタールホモポリマー、アセタールコポリマー、ポリエチレンテレフタレートポリエステル、ポリエチレンテレフタレートグリコールコポリエステル、ポリブチレンテレフタレートポリエステル、コルク、ナイロン、ポリフッ化ビニリデン、ポリテトラフルオロエチレン、ポリフェニレンスルフィド、イソフタル酸系ポリエステル樹脂、テレフタル酸系ポリエステル樹脂、エポキシノボラックビニルエステル樹脂、エポキシ樹脂、ポリチオ尿素、およびニトリルからなる群から選択される、請求項43または44に記載の組成物。ブタノールを含む少なくとも約12の再生可能な成分を含む炭化水素組成物であって、組成物の導電性が、約10以下のエタノールを含む炭化水素組成物の導電性と実質的に同じかまたはそれより低い、上記組成物。ブタノールを含む少なくとも約12の再生可能な成分を含む炭化水素組成物であって、帯電、静電放電、または電解腐食を生じない導電性を有する、上記組成物。ブタノールを含む少なくとも約12の再生可能な成分を含む炭化水素組成物であって、少なくとも約10pS/mの導電性を有する、上記組成物。導電性が、ASTMD2624またはASTMD4308に準拠して測定される、請求項48に記載の組成物。ブタノールを含む少なくとも約12の再生可能な成分を含む炭化水素組成物であって、約10以下のエタノールを含む炭化水素組成物と実質的に同じかまたはそれより少ない排気エミッション、蒸発エミッションまたは透過エミッションを有する組成物。測定されるエミッション成分が、一酸化炭素、窒素酸化物、二酸化炭素、全炭化水素、メタン、ベンゼン、1,3-ブタジエン、ホルムアルデヒドまたはアセトアルデヒドである、請求項50に記載の組成物。全炭化水素が、多環式芳香族炭化水素を含む、請求項51に記載の組成物。多環式芳香族炭化水素が、アセナフテン、アセナフチレン、アントラセン、ベンゾ[a]アントラセン、ベンゾ[b]フルオランテン、ベンゾ[k]フルオランテン、ベンゾ[g,h,i]ペリレン、ベンゾ[a]ピレン、ベンゾ[e]ピレン、クリセン、ジベンゾ[a,h]アントラセン、フルオランテン、フルオレン、インデノ[1,2,3-cd]ピレン、2-メチルナフタレン、ナフタレン、フェナントレン、ペリレン、またはピレンである、請求項52に記載の組成物。全炭化水素が、エタン、エチレン、アセチレン、プロパン、プロピレン、trans-2-ブテン、ブタン、1-ブテン、2-メチルプロペン、2,2-ジメチルプロパン、プロピン、1,3-ブタジエン、2-メチルプロパン、1-ブチン、またはcis-2-ブテンを含む、請求項51に記載の組成物。エラストマーとのブタノール組成物の相容性を、同じエラストマーとのエタノール組成物の相容性と比較するための方法であって:iブタノールを含む少なくとも約12の再生可能な成分を含む炭化水素組成物を、エラストマーの第1の試料と、少なくとも約1日の期間にわたって接触させる一方、別個に、約10以下のエタノールを含む炭化水素組成物を、同じエラストマーの第2の試料と、ほぼ同じ期間にわたって接触させる工程と;ii接触工程の後、エラストマーの第1および第2の試料の物理的または化学的特性の値を測定する工程と;iii第1および第2の試料の値を比較する工程;とを含む、上記方法。接触工程が、約40°C以下の温度で少なくとも約1週間行われる、請求項55に記載の方法。エラストマーが、FKMフルオロエラストマー、エチレンオキシドコポリマー、FVQMフルオロシリコーンゴム、水素化アクリロニトリルブタジエンゴム、アクリロニトリルブタジエンゴム、シリコンゴム、塩素化ポリエチレン、クロロプレンゴム、スチレンブタジエンゴム、エチレンプロピレンジエンモノマーターポリマーゴム、加硫ゴム、および熱可塑性エラストマーからなる群から選択される、請求項55または56に記載の方法。接触工程の前にエラストマーを硬化させる工程をさらに含む、請求項55~57のいずれか一項に記載の方法。接触工程の前にエラストマーを切断してスラブにする工程をさらに含む、請求項55~58のいずれか一項に記載の方法。エラストマーの物理的または化学的特性が、質量膨潤、体積膨潤、伸び、硬度、引張り強さ、または透過性である、請求項55~59のいずれか一項に記載の方法。硬度が、デュロメータを用いて測定される、請求項60に記載の方法。硬度が、ASTMD2240に準拠して測定される、請求項60に記載の方法。引張り強さが、ASTMD412に準拠して測定される、請求項60に記載の方法。透過性が、SAEJ2665に準拠して測定される、請求項60に記載の方法。質量膨潤または体積膨潤が、ASTMD471に準拠して測定される、請求項60に記載の方法。ガラス繊維樹脂またはシーラントとのブタノール組成物の相容性を、同じガラス繊維樹脂またはシーラントとのエタノール組成物の相容性と比較するための方法であって:iブタノールを含む少なくとも約12の再生可能な成分を含む炭化水素組成物を、ガラス繊維樹脂またはシーラントの第1の試料と、少なくとも約1日の期間にわたって接触させる一方、別個に、10以下のエタノールを含む炭化水素組成物を、同じガラス繊維樹脂またはシーラントの第2の試料と、ほぼ同じ期間にわたって接触させる工程と;ii接触工程の後、樹脂またはシーラントの第1および第2の試料の物理的または化学的特性の値を測定する工程と;iii第1および第2の試料の値を比較する工程;とを含む、上記方法。接触工程が、約60°C以下の温度で少なくとも約30日の期間にわたって行われる、請求項66に記載の方法。ガラス繊維樹脂またはシーラントの物理的または化学的特性が、浸出、層間剥離、質量膨潤、体積膨潤、硬度、または曲げ強度である、請求項66または67に記載の方法。浸出または層間剥離が、視覚的に測定される、請求項68に記載の方法。浸出または層間剥離が、金属組織学的検査または顕微鏡検査を用いて測定される、請求項68に記載の方法。硬度が、デュロメータを用いて測定される、請求項68に記載の方法。硬度が、ASTMD2240に準拠して測定される、請求項68に記載の方法。硬度が、バーコル硬度試験に準拠して測定される、請求項68に記載の方法。硬度が、ASTMD2583に準拠して測定される、請求項68に記載の方法。曲げ強度が、ASTMD790に準拠して測定される、請求項68に記載の方法。ガラス繊維樹脂またはシーラントが、高密度ポリエチレンHDP、フッ素化HDP、ポリプロピレン、アセタールホモポリマー、アセタールコポリマー、ポリエチレンテレフタレートポリエステル、ポリエチレンテレフタレートグリコールコポリエステル、ポリブチレンテレフタレートポリエステル、コルク、ナイロン、ポリフッ化ビニリデン、ポリテトラフルオロエチレン、ポリフェニレンスルフィド、イソフタル酸系ポリエステル樹脂、テレフタル酸系ポリエステル樹脂、エポキシノボラックビニルエステル樹脂、エポキシ樹脂、ポリチオ尿素、およびニトリルからなる群から選択される、請求項68~75のいずれか一項に記載の方法。ブタノール組成物の導電性を、エタノール組成物の導電性と比較するための方法であって:iブタノールを含む少なくとも約12の再生可能な成分を含む炭化水素組成物の導電性を測定する工程と;ii約10以下のエタノールを含む炭化水素組成物の導電性を測定する工程と;iiiiの導電性をiiと比較する工程;とを含む、上記方法。導電性が、ASTMD2624またはASTMD4308に準拠して測定される、請求項77に記載の方法。ブタノール組成物の排気エミッションを、エタノール組成物の排気エミッションと比較するための方法であって:i車両の燃料系統中に、ブタノールを含む少なくとも約12の再生可能な成分を含む炭化水素組成物を含有する車両を運転する工程と;ii運転中に車両からの排気試料を取得する工程と;iii試料からの排気エミッションを測定する工程と;iv車両の燃料系統中に、約10以下のエタノールを含む炭化水素組成物を含有する車両を運転しながら、工程i~iiiを繰り返す工程と;vブタノールを含む少なくとも約12の再生可能な成分を含む炭化水素組成物を含有する車両からの排気エミッションを、約10以下のエタノールを含む炭化水素組成物を含有する車両からの排気エミッションと比較する工程;とを含む、上記方法。排気エミッションが、一酸化炭素、窒素酸化物、二酸化炭素、全炭化水素、メタン、ベンゼン、1,3-ブタジエン、ホルムアルデヒドまたはアセトアルデヒドである、請求項79に記載の方法。全炭化水素が、多環式芳香族炭化水素を含む、請求項80に記載の方法。多環式芳香族炭化水素が、アセナフテン、アセナフチレン、アントラセン、ベンゾ[a]アントラセン、ベンゾ[b]フルオランテン、ベンゾ[k]フルオランテン、ベンゾ[g,h,i]ペリレン、ベンゾ[a]ピレン、ベンゾ[e]ピレン、クリセン、ジベンゾ[a,h]アントラセン、フルオランテン、フルオレン、インデノ[1,2,3-cd]ピレン、2-メチルナフタレン、ナフタレン、フェナントレン、ペリレン、またはピレンである、請求項81に記載の方法。全炭化水素が、エタン、エチレン、アセチレン、プロパン、プロピレン、trans-2-ブテン、ブタン、1-ブテン、2-メチルプロペン、2,2-ジメチルプロパン、プロピン、1,3-ブタジエン、2-メチルプロパン、1-ブチン、またはcis-2-ブテンを含む、請求項80に記載の方法。試料が、バッグまたはカートリッジ中に収集される、請求項79~83のいずれか一項に記載の方法。測定が、ガスクロマトグラフィー、高速液体クロマトグラフィー、ガスクロマトグラフィー-質量分析法、またはフーリエ変換赤外分光法を用いて行われる、請求項79~84のいずれか一項に記載の方法。試料のモード未処理エミッションが、一酸化炭素、窒素酸化物、二酸化炭素、および全炭化水素について1Hzで測定される、請求項79~85のいずれか一項に記載の方法。全炭化水素が、水素炎イオン化検出器を用いて測定される、請求項79~85のいずれか一項に記載の方法。一酸化炭素が、非分散型赤外線検出器を用いて測定される、請求項79~85のいずれか一項に記載の方法。二酸化炭素が、化学発光検出器を用いて測定される、請求項79~85のいずれか一項に記載の方法。メタンが、SAEJ1151に準拠して測定される、請求項79~85のいずれか一項に記載の方法。ブタノール組成物の蒸発エミッションを、エタノール組成物の蒸発エミッションと比較するための方法であって:iブタノールを含む少なくとも約12の再生可能な成分を含む炭化水素組成物を、蒸発エミッション発生器に加える工程と;ii発生器を加熱して、組成物の揮発分を形成する工程と;ii発生器のヘッドスペースから試料を収集する工程と;iii試料からの蒸発エミッションを測定する工程と;iviiiの蒸発エミッションを、約10以下のエタノールを含む炭化水素組成物からの同じ蒸発エミッションと比較する工程;とを含む、上記方法。蒸発エミッションが、少なくとも約70°Fの温度で測定される、請求項91に記載の方法。蒸発エミッションが、加熱工程中に2回以上測定される、請求項91または92に記載の方法。蒸発エミッションが、炭化水素、一酸化炭素、窒素酸化物、二酸化炭素、オゾン、オゾン前駆体、全炭化水素、メタン、ベンゼン、またはトルエンである、請求項91~93のいずれか一項に記載の方法。ブタノール組成物の透過エミッションを、エタノール組成物の透過エミッションと比較するための方法であって:iブタノールを含む少なくとも約12の再生可能な成分を含む炭化水素組成物を含有する燃料系統を運転する工程と;ii燃料系統の透過エミッションを測定する工程と;iiiiiの透過エミッションを、約10以下のエタノールを含む炭化水素組成物からの同じ透過エミッションと比較する工程;とを含む、上記方法。透過エミッションが、一酸化炭素、窒素酸化物、二酸化炭素、全炭化水素、メタン、ベンゼン、1,3-ブタジエン、ホルムアルデヒドまたはアセトアルデヒドである、請求項95に記載の方法。約10以下のエタノールを含む炭化水素組成物と比較したとき、実質的に同じかまたは改良された特性を有するものとして請求項55~96のいずれか一項に記載の方法によって同定される、ブタノールを含む少なくとも約12の再生可能な成分を含む炭化水素組成物。ブタノールがイソブタノールである、請求項55~96のいずれか一項に記載の方法。ブタノールがイソブタノールである、請求項1~54および97のいずれか一項に記載の組成物。ブタノールが、組成物の約16体積以下である、請求項55~96および98のいずれか一項に記載の方法。ブタノールが、組成物の約16体積以下である、請求項1~54、97および99のいずれか一項に記載の組成物。ブタノールが、組成物の約12.5体積である、請求項55~96および98のいずれか一項に記載の方法。ブタノールが、組成物の約12.5体積である、請求項1~54、97および99のいずれか一項に記載の組成物。本発明は、エタノールを含む同等の炭化水素組成物と実質的に同じかまたはそれより改良された性能特性を有するブタノールを含む炭化水素組成物およびこのような組成物を特定するための方法に関する。一態様において、本発明の組成物は、自動車用材料と適合する。別の態様において、本発明は、ブタノールを含む少なくとも約12の再生可能な成分を有する炭化水素組成物に関し、ここで、組成物は、エラストマーとともに使用することが可能であり、組成物と接触した際のエラストマーのデュロメータ硬度の変化が、約10以下のエタノールを含む炭化水素組成物と接触した際のエラストマーのデュロメータ硬度の変化と実質的に同じかまたはそれより小さい。別の態様において、本発明は、ブタノールを含む少なくとも約12の再生可能な成分を有する炭化水素組成物に関し、ここで、組成物は、エラストマーとともに使用することが可能であり、エラストマーは、組成物と接触した後に約20~約90単位のデュロメータ硬度を有する。別の態様において、本発明は、ブタノールを含む少なくとも約12の再生可能な成分を有する炭化水素組成物に関し、ここで、組成物は、エラストマーとともに使用することが可能であり、エラストマーは、組成物と接触した後に約6未満のデュロメータ硬度の変化を有する。別の態様において、組成物は、エラストマーと適合する。一態様において、本発明は、ブタノールを含む少なくとも約12の再生可能な成分を有する炭化水素組成物に関し、ここで、組成物は、エラストマーとともに使用することが可能であり、組成物と接触した際のエラストマーの引張り強さの変化が、約10以下のエタノールを含む炭化水素組成物と接触した際のエラストマーの引張り強さの変化と実質的に同じかまたはそれより小さい。別の態様において、本発明は、ブタノールを含む少なくとも約12の再生可能な成分を有する炭化水素組成物に関し、ここで、組成物は、エラストマーとともに使用することが可能であり、エラストマーは、組成物と接触した後に約70未満の引張り強さまたは伸びの変化を有する。一態様において、本発明は、ブタノールを含む少なくとも約12の再生可能な成分を有する炭化水素組成物に関し、ここで、組成物は、エラストマーとともに使用することが可能であり、組成物と接触した際のエラストマーの硬度の変化が、約10以下のエタノールを含む炭化水素組成物と接触した際のエラストマーの硬度の変化と実質的に同じかまたはそれより小さい。別の態様において、本発明は、ブタノールを含む少なくとも約12の再生可能な成分を有する炭化水素組成物に関し、ここで、組成物は、エラストマーとともに使用することが可能であり、エラストマーは、組成物と接触した後に約20未満の硬度の変化を有する。一態様において、本発明は、ブタノールを含む少なくとも約12の再生可能な成分を有する炭化水素組成物に関し、ここで、組成物は、エラストマーとともに使用することが可能であり、組成物と接触した際のエラストマーの体積の変化が、約10以下のエタノールを含む炭化水素組成物と接触した際のエラストマーの体積の変化と実質的に同じかまたはそれより小さい。別の態様において、本発明は、ブタノールを含む少なくとも約12の再生可能な成分を有する炭化水素組成物に関し、ここで、組成物は、エラストマーとともに使用することが可能であり、エラストマーは、組成物と接触した後に約160未満の体積の変化を有する。一態様において、本発明は、ブタノールを含む少なくとも約12の再生可能な成分を有する炭化水素組成物に関し、ここで、組成物は、エラストマーとともに使用することが可能であり、組成物と接触した際のエラストマーの質量の変化が、約10以下のエタノールを含む炭化水素組成物と接触した際のエラストマーの質量の変化と実質的に同じかまたはそれより小さい。別の態様において、本発明は、ブタノールを含む少なくとも約12の再生可能な成分を有する炭化水素組成物に関し、ここで、組成物は、エラストマーとともに使用することが可能であり、組成物と接触した際のエラストマーの押し込み硬度の変化が、約10以下のエタノールを含む炭化水素組成物と接触した際のエラストマーの押し込み硬度の変化と実質的に同じかまたはそれより小さい。別の態様において、本発明は、ブタノールを含む少なくとも約12の再生可能な成分を有する炭化水素組成物に関し、ここで、組成物は、エラストマーとともに使用することが可能であり、エラストマーは、組成物と接触した後に約30~約65単位のバーコル硬度の押し込み硬度を有する。一態様において、本発明は、ブタノールを含む少なくとも約12の再生可能な成分を有する炭化水素組成物に関し、ここで、組成物は、エラストマーとともに使用することが可能であり、組成物と接触した際のエラストマーの国際硬度の変化が、約10以下のエタノールを含む炭化水素組成物と接触した際のエラストマーの国際硬度の変化と実質的に同じかまたはそれより小さい。別の態様において、本発明は、ブタノールを含む少なくとも約12の再生可能な成分を含む炭化水素組成物に関し、ここで、組成物は、エラストマーとともに使用することが可能であり、エラストマーは、組成物と接触した後に約10~約100国際ゴム硬度測定IRHD単位の国際硬度を有する。本発明の一態様において、エラストマーのデュロメータ硬度は、ASTMD2240に準拠して測定される。別の態様において、エラストマーの伸び、硬度、体積および/または質量は、ASTMD471に準拠して測定される。別の態様において、エラストマーの押し込み硬度は、ASTMD2583に準拠して測定される。別の態様において、エラストマーの国際硬度は、ASTMD1415に準拠して測定される。別の態様において、エラストマーは、FKMフルオロエラストマー、エチレンオキシドコポリマー、VQMフルオロシリコーンゴム、水素化アクリロニトリルブタジエンゴム、アクリロニトリルブタジエンゴム、シリコンゴム、塩素化ポリエチレン、クロロプレンゴム、スチレンブタジエンゴム、エチレンプロピレンジエンモノマーゴムのターポリマー、加硫ゴム、または熱可塑性エラストマーを含む。別の態様において、エラストマーは、塩素化ポリエチレン、エピクロロヒドリドepichlorohydride、クロロスルホン化ポリエチレン合成ゴム、またはフルオロポリマーエラストマーを含む。別の態様において、エラストマーは、スチレン-アクリロニトリル、不飽和ポリエステル樹脂、またはポリエステル積層体を含む。別の態様において、組成物は、エラストマーと適合する。一態様において、本発明は、ブタノールを含む少なくとも約12の再生可能な成分を有する炭化水素組成物に関し、ここで、組成物は、ガラス繊維タンク樹脂またはシーラントとともに使用することが可能であり、組成物と接触した際の樹脂またはシーラントのデュロメータ硬度の変化が、約10以下のエタノールを含む炭化水素組成物と接触した際の樹脂またはシーラントのデュロメータ硬度の変化と実質的に同じかまたはそれより小さい。別の態様において、本発明は、ブタノールを含む少なくとも約12の再生可能な成分を有する炭化水素組成物に関し、ここで、組成物は、ガラス繊維タンク樹脂またはシーラントとともに使用することが可能であり、樹脂またはシーラントは、組成物と接触した後に約20~約90単位のデュロメータ硬度の変化を有する。別の態様において、本発明は、ブタノールを含む少なくとも約12の再生可能な成分を有する炭化水素組成物に関し、ここで、組成物は、ガラス繊維タンク樹脂またはシーラントとともに使用することが可能であり、樹脂またはシーラントは、組成物と接触した後に約6未満のデュロメータ硬度の変化を有する。一態様において、本発明は、ブタノールを含む少なくとも約12の再生可能な成分を有する炭化水素組成物に関し、ここで、組成物は、ガラス繊維タンク樹脂またはシーラントとともに使用することが可能であり、組成物と接触した際の樹脂またはシーラントの押し込み硬度の変化が、約10以下のエタノールを含む炭化水素組成物と接触した際の樹脂またはシーラントの押し込み硬度の変化と実質的に同じかまたはそれより小さい。別の態様において、本発明は、ブタノールを含む少なくとも約12の再生可能な成分を有する炭化水素組成物に関し、ここで、組成物は、ガラス繊維タンク樹脂またはシーラントとともに使用することが可能であり、樹脂またはシーラントは、組成物と接触した後に約30~約65単位のバーコル硬度の押し込み硬度を有する。一態様において、本発明は、ブタノールを含む少なくとも約12の再生可能な成分を有する炭化水素組成物に関し、ここで、組成物は、ガラス繊維タンク樹脂またはシーラントとともに使用することが可能であり、組成物と接触した際の樹脂またはシーラントの曲げ強度の変化が、約10以下のエタノールを含む炭化水素組成物と接触した際の樹脂またはシーラントの曲げ強度の変化と実質的に同じかまたはそれより小さい。別の態様において、本発明は、ブタノールを含む少なくとも約12の再生可能な成分を含む炭化水素組成物に関し、ここで、組成物は、ガラス繊維タンク樹脂またはシーラントとともに使用することが可能であり、樹脂またはシーラントは、組成物と接触した後に約10×103~約30×103psiの曲げ強度を有する。一態様において、本発明は、ブタノールを含む少なくとも約12の再生可能な成分を有する炭化水素組成物に関し、ここで、組成物は、ガラス繊維タンク樹脂またはシーラントとともに使用することが可能であり、樹脂またはシーラントには、組成物と接触した後に浸出または層間剥離の目に見える兆候が実質的にない。別の態様において、本発明は、ブタノールを含む少なくとも約12の再生可能な成分を含む炭化水素組成物に関し、ここで、組成物は、ガラス繊維タンク樹脂またはシーラントとともに使用することが可能であり、組成物と接触した際の樹脂またはシーラントの体積の変化が、約10以下のエタノールを含む炭化水素組成物と接触した際の樹脂またはシーラントの体積の変化と実質的に同じかまたはそれより小さい。別の態様において、本発明は、ブタノールを含む少なくとも約12の再生可能な成分を含む炭化水素組成物に関し、ここで、組成物は、ガラス繊維タンク樹脂またはシーラントとともに使用することが可能であり、樹脂またはシーラントは、組成物と接触した後に約160未満の体積の変化を有する。一態様において、本発明は、ブタノールを含む少なくとも約12の再生可能な成分を有する炭化水素組成物に関し、ここで、組成物は、ガラス繊維タンク樹脂またはシーラントとともに使用することが可能であり、組成物と接触した際の樹脂またはシーラントの質量の変化が、約10以下のエタノールを含む炭化水素組成物と接触した際の樹脂またはシーラントの質量の変化と実質的に同じかまたはそれより小さい。一態様において、樹脂またはシーラントのデュロメータ硬度は、ASTMD2240に準拠して測定され、樹脂またはシーラントの押し込み硬度は、ASTMD2583に準拠して測定され、樹脂またはシーラントの曲げ強度は、ASTMD790に準拠して測定され、および/または樹脂またはシーラントの体積または質量は、ASTMD471に準拠して測定される。本発明の一態様において、樹脂またはシーラントは、高密度ポリエチレンHDP、フッ素化HDP、ポリプロピレン、アセタールホモポリマー、アセタールコポリマー、ポリエチレンテレフタレートポリエステル、ポリエチレンテレフタレートグリコールコポリエステル、ポリブチレンテレフタレートポリエステル、コルク、ナイロン、ポリフッ化ビニリデン、ポリテトラフルオロエチレン、ポリフェニレンスルフィド、イソフタルポリエステル樹脂、テレフタルポリエステル樹脂、エポキシノボラックビニルエステル樹脂、エポキシ樹脂、ポリチオ尿素、またはニトリルを有する。別の態様において、組成物は、樹脂またはシーラントと適合する。一態様において、本発明は、ブタノールを含む少なくとも約12の再生可能な成分を有する炭化水素組成物に関し、組成物の導電性が、約10以下のエタノールを含む炭化水素組成物の導電性と実質的に同じかまたはそれより低い。別の態様において、本発明は、ブタノールを含む少なくとも約12の再生可能な成分を有する炭化水素組成物に関し、ここで、組成物は、帯電、静電放電、または電解腐食を生じない導電性を有する。別の態様において、本発明は、ブタノールを含む少なくとも約12の再生可能な成分を有する炭化水素組成物に関し、組成物は、少なくとも約10pS/mの導電性を有する。別の態様において、導電性は、ASTMD2624またはASTMD4308に準拠して測定される。一態様において、本発明は、ブタノールを含む少なくとも約12の再生可能な成分を有する炭化水素組成物に関し、ここで、組成物は、約10以下のエタノールを含む炭化水素組成物と実質的に同じかまたはそれより少ない排気ガスexhaustemission、蒸発ガスevaporativeemissionまたは透過ガスpermeationemissionを有する。別の態様において、測定されるエミッション成分は、一酸化炭素、窒素酸化物、二酸化炭素、全炭化水素、メタン、ベンゼン、1,3-ブタジエン、ホルムアルデヒド、またはアセトアルデヒドである。一態様において、本発明は、エラストマーとのブタノール組成物の適合性を、同じエラストマーとのエタノール組成物の適合性と比較するための方法であって:iブタノールを含む少なくとも約12の再生可能な成分を含む炭化水素組成物を、エラストマーの第1の試料と、少なくとも約1日の期間にわたって接触させる一方、別個に、約10以下のエタノールを含む炭化水素組成物を、同じエラストマーの第2の試料と、ほぼ同じ期間にわたって接触させる工程と;ii接触工程の後、エラストマーの第1および第2の試料の物理的または化学的特性の値を測定する工程と;第1および第2の試料の値を比較する工程とを含む方法に関する。別の態様において、接触工程は、約40°C以下の温度で少なくとも約1週間行われる。別の態様において、本方法は、接触工程の前にエラストマーを硬化させる工程および/または接触工程の前にエラストマーを切断してスラブにする工程をさらに含む。別の態様において、エラストマーの物理的または化学的特性は、質量膨潤、体積膨潤、伸び、硬度、引張り強さ、または透過性である。一態様において、本発明は、ガラス繊維樹脂またはシーラントとのブタノール組成物の適合性を、同じガラス繊維樹脂またはシーラントとのエタノール組成物の適合性と比較するための方法であって:iブタノールを含む少なくとも約12の再生可能な成分を含む炭化水素組成物を、ガラス繊維樹脂またはシーラントの第1の試料と、少なくとも約1日の期間にわたって接触させる一方、別個に、10以下のエタノールを含む炭化水素組成物を、同じガラス繊維樹脂またはシーラントの第2の試料と、ほぼ同じ期間にわたって接触させる工程と;ii接触工程の後、樹脂またはシーラントの第1および第2の試料の物理的または化学的特性の値を測定する工程と;iii第1および第2の試料の値を比較する工程とを含む方法に関する。別の態様において、接触工程は、約60°C以下の温度で少なくとも約30日の期間にわたって行われる。別の態様において、ガラス繊維樹脂またはシーラントの物理的または化学的特性は、浸出、層間剥離、質量膨潤、体積膨潤、硬度、または曲げ強度である。一態様において、本発明は、ブタノール組成物の導電性を、エタノール組成物の導電性と比較するための方法であって:iブタノールを含む少なくとも約12の再生可能な成分を含む炭化水素組成物の導電性を測定する工程と;ii約10以下のエタノールを含む炭化水素組成物の導電性を測定する工程と;iiiiの導電性をiiと比較する工程とを含む方法に関する。一態様において、本発明は、ブタノール組成物の排気ガスを、エタノール組成物の排気ガスと比較するための方法であって:i車両の燃料系統中に、ブタノールを含む少なくとも約12の再生可能な成分を含む炭化水素組成物を含有する車両を運転する工程と;ii運転中に車両からの排気試料を取得する工程と;iii試料からの排気ガスを測定する工程と;iv車両の燃料系統中に、約10以下のエタノールを含む炭化水素組成物を含有する車両を運転しながら、工程i~iiiを繰り返す工程と;vブタノールを含む少なくとも約12の再生可能な成分を含む炭化水素組成物を含有する車両からの排気ガスを、約10以下のエタノールを含む炭化水素組成物を含有する車両からの排気ガスと比較する工程とを含む方法に関する。一態様において、本発明は、ブタノール組成物の蒸発ガスを、エタノール組成物の蒸発ガスと比較するための方法であって:iブタノールを含む少なくとも約12の再生可能な成分を含む炭化水素組成物を、蒸発ガス発生器に加える工程と;ii発生器を加熱して、組成物の揮発分を生成する工程と;iii発生器のヘッドスペースから試料を収集する工程と;iv試料からの蒸発ガスを測定する工程と;viiiの蒸発ガスを、約10以下のエタノールを含む炭化水素組成物からの同じ蒸発ガスと比較する工程とを含む方法に関する。一態様において、蒸発ガスは、少なくとも約70°Fの温度で測定される。別の態様において、蒸発ガスは、加熱工程中に2回以上測定される。一態様において、本発明は、ブタノール組成物の透過ガスを、エタノール組成物の透過ガスと比較するための方法であって:iブタノールを含む少なくとも約12の再生可能な成分を含む炭化水素組成物を含有する燃料系統を運転する工程と;ii燃料系統の透過ガスを測定する工程と;iiiiiの透過ガスを、約10以下のエタノールを含む炭化水素組成物からの同じ透過ガスと比較する工程とを含む方法に関する。一態様において、本発明は、約10以下のエタノールを含む炭化水素組成物と比較したときに、実質的に同じかまたは改良された特性を有することが本明細書に記載される方法によって特定される、ブタノールを含む少なくとも約12の再生可能な成分を有する炭化水素組成物に関する。別の態様において、ブタノールはイソブタノールである。別の態様において、ブタノールは、組成物の約16体積以下である。別の態様において、ブタノールは、組成物の約12.5体積である。別の態様において、再生可能な組成物は、少なくとも約16のブタノール、または少なくとも約24のブタノールを有する。別の態様において、本発明は、50、40、または30以下のブタノールを有する。本明細書に組み込まれ、本明細書の一部を成す添付の図面が、本発明を例示し、本明細書とともに、本発明の原理を説明し、関連技術の当業者が本発明を作製し、使用するのを可能にする働きをさらに果たす。特に定義されない限り、本明細書において使用される全ての専門用語および科学用語は、本発明が属する技術分野の当業者によって一般的に理解されるものと同じ意味を有する。矛盾が生じた場合、定義を含め、本出願が優先される。文脈上別の解釈をする必要のある場合を除き、単数形の用語は、複数を含むものとし、複数形の用語は、単数を含むものとする。本明細書に挙げられている全ての刊行物、特許および他の参照文献は、特許または特許公報の特定の部分のみが参照により援用されることが示されていない限り、各個々の刊行物または特許出願が、参照により援用されることが具体的かつ個々に示されているかのように、あらゆる目的のために全体が参照により援用される。材料、方法および実施例は、あくまでも例示的なものであり、限定を意図するものではない。本発明の他の特徴および利点は、詳細な説明および特許請求の範囲から明らかであろう。以下の定義および略語は、特許請求の範囲および本明細書の解釈のために使用されるものである。本明細書において使用される際の用語含むcomprises、含むcomprising、含むincludes、含むincluding、有するhas、有するhaving、含有するcontains、または含有するcontainingあるいはそれらの任意の他の活用形は、非限定的すなわちオープンエンドであることが意図される。例えば、要素の列挙を含む組成物、混合物、プロセス、方法、物品、または装置は、必ずしもそれらの要素のみに限定されるわけではなく、明示的に挙げられていないかあるいはこのような組成物、混合物、プロセス、方法、物品、または装置に固有の他の特徴を含み得る。さらに、相反する明示的な記載がない限り、またはは、排他的なまたはではなく包括的なまたはを指す。例えば、条件AまたはBは、以下のうちの1つによって満たされる:Aが真でありまたは存在するかつBが偽であるまたは存在しない、Aが偽でありまたは存在しないかつBが真であるまたは存在する、AおよびBの両方とも真であるまたは存在する。また、本発明の要素または構成要素の前にある不定冠詞aおよびanは、事例の数、すなわち、要素または構成要素の出現の回数に関して非制限的であることが意図される。したがって、aまたはanは、1つまたは少なくとも1つを含むものと読まれるべきであり、要素または構成要素の単数語形は、数が単数であることを明らかに意味していない限り、複数も含む。本明細書において使用される際、用いられる本発明の成分または反応剤の量を修飾する約という用語は、例えば、実世界において濃縮物または使用溶液を作製するのに使用される典型的な測定および液体取扱い手順;これらの手順における不慮の誤差;組成物を作製するかまたは方法を実施するのに用いられる成分の製造、供給元、または純度の相違などによって生じ得る数量の変動を指す。約という用語は、特定の初期混合物から得られる組成物の異なる平衡条件のために異なる量も包含する。約という用語によって修飾されているか否かにかかわらず、特許請求の範囲は、その量の均等物を含む。一実施形態において、約という用語は、報告される数値の10以内、好ましくは報告される数値の5以内を意味する。本明細書において使用される際の発明または本発明という用語は、非限定的な用語であり、特定の発明のいずれか1つの実施形態を指すことは意図されず、本明細書および特許請求の範囲に記載される考えられる全ての実施形態を包含する。本明細書において使用される際のブタノールという用語は、2-ブタノール、1-ブタノール、イソブタノールまたはそれらの混合物を指す。本発明の組成物の特性と別のものの特性との比較に関して使用されるときの実質的に同じという用語は、特性が、約20未満だけ異なることを意味し、約15または10未満がより好ましい。特性は、約5、4、3、2または1未満だけ異なることもある。本明細書において使用される際、本発明の炭化水素組成物に関して使用されるときの再生可能な成分は、ブタノールおよび/またはブタノールおよびエタノールブレンドを含有する組成物を含む。このような再生可能な成分は、典型的に微生物または組み換え微生物の作用によって、バイオマス原料から生成され得る。好適なバイオマス原料としては、以下に限定はされないが、ライムギ、コムギ、トウモロコシ、サトウキビ、オオムギ、セルロース系材料、リグノセルロース系材料、またはそれらの混合物が挙げられる。特に規定されない限り、本明細書に記載される方法は、例えば、米国試験材料協会AmericanSocietyforTestingandMaterialsASTMの標準試験方法、および連邦の規格例えば、米国エネルギー省DepartmentofEnergyまたは米国環境保護庁EnvironmentalProtectionAgencyおよび/または州の規格例えば、CaliforniaすなわちCARBに基づくものである。実施形態において、本発明は、ブタノールを含む再生可能な成分を含む炭化水素組成物に関する。ある実施形態において、組成物は、エタノールを含む同等の組成物と比較したときに、実質的に同じかまたは改良された1つ以上の性能、物理的および/または化学的特性を有する。実施形態において、再生可能な成分は、組成物体積の少なくとも約12、12.5、15、20、25、30、35、40、45、50、55、60、65、60、75、80、85、90、95、または99その中の任意の範囲の値を含むを占める。実施形態において、再生可能な成分は、組成物体積の少なくとも約16または少なくとも約24を占める。実施形態において、再生可能な成分は、組成物体積の約12、約16または約24を占める。実施形態において、再生可能な成分は、組成物体積の約12~約99を占める。実施形態において、再生可能な成分は、組成物体積の約16~約50を占める。実施形態において、再生可能な成分は、組成物体積の約24~約50を占める。実施形態において、再生可能な成分は、組成物体積の約16~約40を占める。実施形態において、再生可能な成分は、組成物体積の約24~約40を占める。実施形態において、再生可能な成分は、組成物体積の約16~約24を占める。実施形態において、再生可能な成分は、ブタノールから本質的になる。実施形態において、炭化水素組成物は、組成物体積の少なくとも約12、12.5、15、20、25、30、35、40、45、50、55、60、65、60、75、80、85、90、95、または99その中の任意の範囲の値を含むのブタノールを含む。実施形態において、組成物は、少なくとも約16または少なくとも約24のブタノールを含む。実施形態において、組成物は、約12~約99のブタノールを含む。実施形態において、組成物は、約16~約50のブタノールを含む。実施形態において、組成物は、約24~約50のブタノールを含む。実施形態において、組成物は、約16~約40のブタノールを含む。実施形態において、組成物は、約24~約40のブタノールを含む。実施形態において、組成物は、約16~約24のブタノールを含む。他の実施形態において、ブタノールは、組成物体積の少なくとも約0.1、0.5、1、5、10、15、20、30、40、50、60、70、80、90、95または99その中の任意の範囲の値を含むを占める。他の実施形態において、エタノールは、組成物体積の少なくとも約0.1、0.5、1、5、10、15、20、30、40、50、60、70、80、90、95または99その中の任意の範囲の値を含むを占める。実施形態において、本明細書に記載される本発明の任意の組成物または方法のブタノールはイソブタノールである。実施形態において、本明細書に記載される本発明の任意の組成物または方法のブタノールは、組成物の約12.5体積以下である。実施形態において、本明細書に記載される本発明の任意の組成物または方法のブタノールは、組成物の約12.5体積以下である。実施形態において、炭化水素組成物は、約12、約16、または約24のブタノールを含む。本明細書では場合により、実施形態は、エタノールを含む炭化水素組成物から得られる特性または測定値と比較した際に、実質的に同じかまたは改良されたブタノールを含む炭化水素組成物から得られる特性または測定値を含む。ある実施形態において、少なくとも約12体積のブタノールを含む炭化水素組成物からのこのような特性または測定値は、約10以下のエタノールを含む炭化水素組成物から得られる特性または測定値と比較した際に、実質的に同じかまたは改良される。ある実施形態において、少なくとも約16または約16体積のブタノールを含む炭化水素組成物からのこのような特性または測定値は、約10以下のエタノールを含む炭化水素組成物から得られる特性または測定値と比較した際に、実質的に同じかまたは改良される。ある実施形態において、少なくとも約24または約24体積のブタノールを含む炭化水素組成物からのこのような特性または測定値は、約15以下のエタノールを含む炭化水素組成物から得られる特性または測定値と比較した際に、実質的に同じかまたは改良される。エラストマーの特性およびブタノール炭化水素組成物との適合性実施形態において、本発明の組成物は、エラストマーと適合でき、および/またはエラストマーとともに使用可能である。エラストマー化合物は、ガスケットおよびシールなどの、燃料系統または末端の多くの部品に見られ、当該技術分野において公知である。しかしながら、自動車の目的に使用される任意のエラストマー化合物が、本発明の組成物および方法に関して使用され得る。エラストマーの例としては、以下に限定はされないが、FKMフルオロエラストマー、エチレンオキシドコポリマー、VQMフルオロシリコーンゴム、水素化アクリロニトリルブタジエンゴム、アクリロニトリルブタジエンゴム、シリコンゴム、塩素化ポリエチレン、クロロプレンゴム、スチレンブタジエンゴム、エチレンプロピレンジエンモノマーゴムのターポリマー、加硫ゴム、熱可塑性ゴム、塩素化ポリエチレン、エピクロロヒドリド、クロロスルホン化ポリエチレン合成ゴム、フルオロポリマーエラストマー、スチレン-アクリロニトリル、不飽和ポリエステル樹脂、ポリエステル積層体、およびそれらの任意の組合せが挙げられる。エラストマーの物理的および化学的特性が記載されてきた。このような特性の例としては、以下に限定はされないが、質量膨潤、体積膨潤、伸び、硬度、引張り強さ、曲げ強度および/または透過性が挙げられる。エラストマーの物理的または化学的特性を測定するための方法が記載されてきた。このような方法の例としては、以下に限定はされないが、標準的なASTM試験方法、ならびに連邦および州の規格が挙げられる。本発明の実施形態において、エラストマーの1つ以上の物理的または化学的特性が測定される。他の実施形態において、エラストマーの硬度は、デュロメータを用いて測定される。実施形態において、エラストマーの硬度は、ASTMD2240に準拠して測定される。実施形態において、エラストマーの引張り強さは、ASTMD412に準拠して測定される。他の実施形態において、エラストマーの透過性は、SAEJ2665に準拠して測定される。実施形態において、エラストマーの膨潤は、ASTMD471に準拠して測定される。実施形態において、エラストマーのデュロメータ硬度は、ASTMD2240に準拠して測定される。他の実施形態において、エラストマーの伸びは、ASTMD471に準拠して測定される。実施形態において、エラストマーの硬度は、ASTMD471に準拠して測定される。実施形態において、エラストマーの体積は、ASTMD471に準拠して測定される。実施形態において、エラストマーの質量は、ASTMD471に準拠して測定される。実施形態において、エラストマーの押し込み硬度は、ASTMD2583に準拠して測定される。実施形態において、エラストマーの国際硬度は、ASTMD1415に準拠して測定される。実施形態において、本発明のエラストマーが、ASTMD2000によって規定される、油によって引き起こされる膨潤に耐える能力および/または熱に耐える能力を有する材料を含む。実施形態において、エラストマーの曲げ強度は、ASTMD790に準拠して測定される。他の実施形態において、組成物と接触した際のエラストマーのデュロメータ硬度の変化は、約10以下のエタノールを含む炭化水素組成物と接触した際のエラストマーのデュロメータ硬度の変化と実質的に同じかまたはそれより小さい。実施形態において、エラストマーは、組成物と接触した後に約20~約90単位のデュロメータ硬度を有する。実施形態において、エラストマーは、組成物と接触した後に約6未満のデュロメータ硬度の変化を有する。実施形態において、本発明は、ブタノールを含む少なくとも約12の再生可能な成分を含む炭化水素組成物に関し、ここで、組成物は、エラストマーとともに使用することが可能であり、組成物と接触した際のエラストマーの引張り強さの変化が、約10以下のエタノールを含む炭化水素組成物と接触した際のエラストマーの引張り強さの変化と実質的に同じかまたはそれより小さい。他の実施形態において、本発明は、ブタノールを含む少なくとも約12の再生可能な成分を含む炭化水素組成物に関し、ここで、組成物は、エラストマーとともに使用することが可能であり、エラストマーは、組成物と接触した後に約70未満の引張り強さまたは伸びの変化を有する。実施形態において、本発明は、ブタノールを含む少なくとも約12の再生可能な成分を含む炭化水素組成物に関し、ここで、組成物は、エラストマーとともに使用することが可能であり、組成物と接触した際のエラストマーの硬度の変化が、約10以下のエタノールを含む炭化水素組成物と接触した際のエラストマーの硬度の変化と実質的に同じかまたはそれより小さい。他の実施形態において、本発明は、ブタノールを含む少なくとも約12の再生可能な成分を含む炭化水素組成物に関し、ここで、組成物は、エラストマーとともに使用することが可能であり、エラストマーは、組成物と接触した後に約20未満の硬度の変化を有する。実施形態において、本発明は、ブタノールを含む少なくとも約12の再生可能な成分を含む炭化水素組成物に関し、ここで、組成物は、エラストマーとともに使用することが可能であり、組成物と接触した際のエラストマーの体積の変化が、約10以下のエタノールを含む炭化水素組成物と接触した際のエラストマーの体積の変化と実質的に同じかまたはそれより小さい。他の実施形態において、本発明は、ブタノールを含む少なくとも約12の再生可能な成分を含む炭化水素組成物に関し、ここで、組成物は、エラストマーとともに使用することが可能であり、エラストマーは、組成物と接触した後に約160未満の体積の変化を有する。他の実施形態において、本発明は、ブタノールを含む少なくとも約12の再生可能な成分を含む炭化水素組成物に関し、ここで、組成物は、エラストマーとともに使用することが可能であり、組成物と接触した際のエラストマーの押し込み硬度の変化が、約10以下のエタノールを含む炭化水素組成物と接触した際のエラストマーの押し込み硬度の変化と実質的に同じかまたはそれより小さい。他の実施形態において、本発明は、ブタノールを含む少なくとも約12の再生可能な成分を含む炭化水素組成物に関し、ここで、組成物は、エラストマーとともに使用することが可能であり、エラストマーは、組成物と接触した後に約30~約65単位のバーコル硬度の押し込み硬度を有する。実施形態において、本発明は、ブタノールを含む少なくとも約12の再生可能な成分を含む炭化水素組成物に関し、ここで、組成物は、エラストマーとともに使用することが可能であり、組成物と接触した際のエラストマーの質量の変化が、約10以下のエタノールを含む炭化水素組成物と接触した際のエラストマーの質量の変化と実質的に同じかまたはそれより小さい。他の実施形態において、ブタノールを含む少なくとも約12の再生可能な成分を含む炭化水素組成物に関し、ここで、組成物は、エラストマーとともに使用することが可能であり、組成物と接触した際のエラストマーの国際硬度の変化が、約10以下のエタノールを含む炭化水素組成物と接触した際のエラストマーの国際硬度の変化と実質的に同じかまたはそれより小さい。他の実施形態において、本発明は、ブタノールを含む少なくとも約12の再生可能な成分を含む炭化水素組成物に関し、ここで、組成物は、エラストマーとともに使用することが可能であり、エラストマーは、組成物と接触した後に約10~約100国際ゴム硬度測定IRHD単位の国際硬度を有する。他の実施形態において、本発明は、エラストマーとのブタノール組成物の適合性を、同じエラストマーとのエタノール組成物の適合性と比較するための方法であって:iブタノールを含む少なくとも約12の再生可能な成分を含む炭化水素組成物を、エラストマーの第1の試料と、少なくとも約1日の期間にわたって接触させる一方、別個に、約10以下のエタノールを含む炭化水素組成物を、同じエラストマーの第2の試料と、ほぼ同じ期間にわたって接触させる工程と;ii接触工程の後、エラストマーの第1および第2の試料の物理的または化学的特性の値を測定する工程と;iii第1および第2の試料の値を比較する工程とを含む方法に関する。実施形態において、接触工程は、少なくとも約1、2、3、4、5、6、7、8、9、10、11または12週間;5、6、7、8、9、10、11または12ヶ月間;または1、2、3、4、または5年間またはその中の任意の範囲の値にわたって行われる。実施形態において、温度は、約10、20、30、40、50、60、70または80°C以下またはその中の任意の範囲の値である。実施形態において、エラストマーは、FKMフルオロエラストマー、エチレンオキシドコポリマー、FVQMフルオロシリコーンゴム、水素化アクリロニトリルブタジエンゴム、アクリロニトリルブタジエンゴム、シリコンゴム、塩素化ポリエチレン、クロロプレンゴム、スチレンブタジエンゴム、エチレンプロピレンジエンモノマーゴムのターポリマー、加硫ゴム、または熱可塑性エラストマーを含む、本明細書に記載されるもののいずれかから選択され得る。実施形態において、本方法は、接触工程の前にエラストマーを硬化させる工程をさらに含む。実施形態において、本方法は、接触工程の前にエラストマーを切断してスラブにする工程をさらに含む。実施形態において、エラストマーの物理的または化学的特性は、質量膨潤、体積膨潤、伸び、硬度、引張り強さ、または透過性を含む、本明細書に記載される任意のこのような特性であり得る。実施形態において、物理的または化学的特性は、デュロメータを用いた硬度の測定を含む、本明細書に記載される任意の方法によって測定される。実施形態において、硬度は、ASTMD2240に準拠して測定される。実施形態において、引張り強さは、ASTMD412に準拠して測定される。実施形態において、透過性は、SAEJ2665に準拠して測定される。実施形態において、質量膨潤または体積膨潤は、ASTMD471に準拠して測定される。ガラス繊維樹脂およびシーラントの特性、ならびにブタノール炭化水素組成物との適合性実施形態において、本発明の組成物は、ガラス繊維樹脂またはシーラントと適合し、および/またはガラス繊維樹脂またはシーラントとともに使用可能である。ガラス繊維樹脂またはシーラントは、燃料系統または末端の多くの部品に見られ、当該技術分野において公知である。しかしながら、自動車の目的に使用される任意のガラス繊維樹脂またはシーラントが、本発明の組成物および方法に関して使用され得る。ガラス繊維樹脂またはシーラントの例としては、以下に限定はされないが、高密度ポリエチレンHDP、フッ素化HDP、ポリプロピレン、アセタールホモポリマー、アセタールコポリマー、ポリエチレンテレフタレートポリエステル、ポリエチレンテレフタレートグリコールコポリエステル、ポリブチレンテレフタレートポリエステル、コルク、ナイロン、ポリフッ化ビニリデン、ポリテトラフルオロエチレン、ポリフェニレンスルフィド、イソフタルポリエステル樹脂、テレフタルポリエステル樹脂、エポキシノボラックビニルエステル樹脂、エポキシ樹脂、ポリチオ尿素、ニトリルおよびそれらの任意の組合せが挙げられる。実施形態において、ガラス繊維樹脂またはシーラントは、燃料サプライチェーンの小売部における地下貯蔵タンクUST用の材料である。ガラス繊維樹脂またはシーラントの物理的および化学的特性の物理的および化学的特性が記載されてきた。このような特性の例としては、以下に限定はされないが、質量膨潤、体積膨潤、伸び、硬度、引張り強さ、曲げ強度および/または透過性が挙げられる。ガラス繊維樹脂またはシーラントの物理的または化学的特性を測定するための方法が記載されてきた。このような方法の例としては、以下に限定はされないが、標準的なASTM試験方法、ならびに連邦および州の規格が挙げられる。本発明の実施形態において、ガラス繊維樹脂またはシーラントの1つ以上の物理的または化学的特性が測定される。他の実施形態において、ガラス繊維樹脂またはシーラントの硬度は、デュロメータを用いて測定される。実施形態において、ガラス繊維樹脂またはシーラントの硬度は、ASTMD2240に準拠して測定される。実施形態において、ガラス繊維樹脂またはシーラントの引張り強さは、ASTMD412に準拠して測定される。他の実施形態において、ガラス繊維樹脂またはシーラントの透過性は、SAEJ2665に準拠して測定される。実施形態において、ガラス繊維樹脂またはシーラントの膨潤は、ASTMD471に準拠して測定される。実施形態において、ガラス繊維樹脂またはシーラントのデュロメータ硬度は、ASTMD2240に準拠して測定される。他の実施形態において、ガラス繊維樹脂またはシーラントの伸びは、ASTMD471に準拠して測定される。実施形態において、ガラス繊維樹脂またはシーラントの硬度は、ASTMD471に準拠して測定される。実施形態において、ガラス繊維樹脂またはシーラントの体積は、ASTMD471に準拠して測定される。実施形態において、ガラス繊維樹脂またはシーラントの質量は、ASTMD471に準拠して測定される。実施形態において、ガラス繊維樹脂またはシーラントの押し込み硬度は、ASTMD2583に準拠して測定される。実施形態において、ガラス繊維樹脂またはシーラントの国際硬度は、ASTMD1415に準拠して測定される。実施形態において、ガラス繊維樹脂またはシーラントの曲げ強度は、ASTMD790に準拠して測定される。他の実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、組成物と接触した際の樹脂またはシーラントのデュロメータ硬度の変化が、約10以下のエタノールを含む炭化水素組成物と接触した際の樹脂またはシーラントのデュロメータ硬度の変化と実質的に同じかまたはそれより小さい。他の実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、樹脂またはシーラントは、組成物と接触した後に約20~約90単位のデュロメータ硬度の変化を有する。他の実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、樹脂またはシーラントは、組成物と接触した後に約6未満のデュロメータ硬度の変化を有する。実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、組成物と接触した際の樹脂またはシーラントの押し込み硬度の変化が、約10以下のエタノールを含む炭化水素組成物と接触した際の樹脂またはシーラントの押し込み硬度の変化と実質的に同じかまたはそれより小さい。他の実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、樹脂またはシーラントは、組成物と接触した後に約30~約65単位のバーコル硬度の押し込み硬度を有する。他の実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、組成物と接触した際の樹脂またはシーラントの曲げ強度の変化が、約10以下のエタノールを含む炭化水素組成物と接触した際の樹脂またはシーラントの曲げ強度の変化と実質的に同じかまたはそれより小さい。実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、樹脂またはシーラントは、組成物と接触した後に約10×103~約30×103psiの曲げ強度を有する。他の実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、樹脂またはシーラントには、組成物と接触した後に浸出または層間剥離の目に見える兆候が実質的にない。他の実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、組成物と接触した際の樹脂またはシーラントの体積の変化が、約10以下のエタノールを含む炭化水素組成物と接触した際の樹脂またはシーラントの体積の変化と実質的に同じかまたはそれより小さい。他の実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、樹脂またはシーラントは、組成物と接触した後に約160未満の体積の変化を有する。実施形態において、本発明は、ブタノールを含む少なくとも約12の再生可能な成分を含む炭化水素組成物に関し、ここで、組成物は、ガラス繊維タンク樹脂またはシーラントとともに使用することが可能であり、組成物と接触した際の樹脂またはシーラントの質量の変化が、約10以下のエタノールを含む炭化水素組成物と接触した際の樹脂またはシーラントの質量の変化と実質的に同じかまたはそれより小さい。他の実施形態において、本発明は、ガラス繊維樹脂またはシーラントとのブタノール組成物の適合性を、同じガラス繊維樹脂またはシーラントとのエタノール組成物の適合性と比較するための方法であって:iブタノールを含む少なくとも約12の再生可能な成分を含む炭化水素組成物を、ガラス繊維樹脂またはシーラントの第1の試料と、少なくとも約1日の期間にわたって接触させる一方、別個に、10以下のエタノールを含む炭化水素組成物を、同じガラス繊維樹脂またはシーラントの第2の試料と、ほぼ同じ期間にわたって接触させる工程と;ii接触工程の後、樹脂またはシーラントの第1および第2の試料の物理的または化学的特性の値を測定する工程と;iii第1および第2の試料の値を比較する工程とを含む方法に関する。実施形態において、接触工程は、少なくとも約30日間を含む、本明細書に記載される期間にわたって行われる。実施形態において、接触工程は、約60°C以下の温度を含む、本明細書に記載される温度で行われる。実施形態において、ガラス繊維樹脂またはシーラントの物理的または化学的特性は、浸出、層間剥離、質量膨潤、体積膨潤、硬度、または曲げ強度を含む、本明細書に記載される任意の特性であり得る。実施形態において、特性は、浸出または層間剥離を視覚的に測定することを含む、本明細書に記載される任意の方法によって測定され得る。実施形態において、浸出または層間剥離は、金属組織学的検査または顕微鏡検査を用いて測定される。実施形態において、硬度は、デュロメータを用いて測定される。実施形態において、硬度は、ASTMD2240に準拠して測定される。実施形態において、硬度は、バーコル硬度試験に準拠して測定される。実施形態において、硬度は、ASTMD2583に準拠して測定される。実施形態において、曲げ強度は、ASTMD790に準拠して測定される。実施形態において、ガラス繊維樹脂またはシーラントは、高密度ポリエチレンHDP、フッ素化HDP、ポリプロピレン、アセタールホモポリマー、アセタールコポリマー、ポリエチレンテレフタレートポリエステル、ポリエチレンテレフタレートグリコールコポリエステル、ポリブチレンテレフタレートポリエステル、コルク、ナイロン、ポリフッ化ビニリデン、ポリテトラフルオロエチレン、ポリフェニレンスルフィド、イソフタルポリエステル樹脂、テレフタルポリエステル樹脂、エポキシノボラックビニルエステル樹脂、エポキシ樹脂、ポリチオ尿素、またはニトリルを含む、本明細書に記載される任意のガラス繊維樹脂またはシーラントであり得る。ブタノール炭化水素組成物の導電性実施形態において、本発明の組成物が導電性を有する。導電性を測定するための方法が記載されてきた。このような方法の例としては、以下に限定はされないが、標準的なASTM試験方法、ならびに連邦および州の規格が挙げられる。実施形態において、導電性は、ASTMD2624またはASTMD4308に準拠して測定される。実施形態において、本発明は、導電性を有する再生可能な成分およびブタノールを含む炭化水素組成物に関する。実施形態において、組成物の導電性は、エタノールを含む炭化水素組成物の導電性と実質的に同じかまたはそれより低い。実施形態において、エタノールを含む炭化水素組成物は、約10以下のエタノールを含む。他の実施形態において、本発明は、ブタノールを含む少なくとも約12の再生可能な成分を含む炭化水素組成物に関し、組成物の導電性が、約10以下のエタノールを含む炭化水素組成物の導電性と実質的に同じかまたはそれより低い。実施形態において、本発明は、再生可能な成分およびブタノールを含む炭化水素組成物に関し、ここで、組成物は、帯電、静電放電、または電解腐食を生じない導電性を有する。実施形態において、本発明は、ブタノールを含む少なくとも約12の再生可能な成分を含む炭化水素組成物に関し、ここで、組成物は、帯電、静電放電、または電解腐食を生じない導電性を有する。実施形態において、本発明は、再生可能な成分およびブタノールを含む炭化水素組成物に関し、ここで、組成物は、少なくとも約10、15、20、25、30、35、40、45、50、75、100、200、300、400、500、または1000pS/mならびにこれらの値のいずれかの間の範囲の導電性を有する。実施形態において、本発明は、ブタノールを含む少なくとも約12の再生可能な成分を含む炭化水素組成物に関し、ここで、組成物は、少なくとも約10、15、20、25、30、35、40、45、50、75、100、200、300、400、500、または1000pS/mならびにこれらの値のいずれかの間の範囲の導電性を有する。実施形態において、本発明は、ブタノール組成物の導電性を、エタノール組成物の導電性と比較するための方法であって:iブタノールを含む少なくとも約12の再生可能な成分を含む炭化水素組成物の導電性を測定する工程と;ii約10以下のエタノールを含む炭化水素組成物の導電性を測定する工程と;iiiiの導電性をiiと比較する工程とを含む方法に関する。実施形態において、導電性は、ASTMD2624またはASTMD4308に準拠して測定される。ブタノール炭化水素組成物の排気ガス、蒸発ガスおよび透過ガス実施形態において、本発明の組成物により、排気ガス、蒸発ガスおよび/または透過ガスが生じる。排気ガス、蒸発ガスおよび/または透過ガスを測定するための方法が記載されてきた。このような方法の例としては、以下に限定はされないが、標準的なASTM試験方法、ならびに連邦および州の規格が挙げられる。特定の分量batchの燃料が州によって設定されたエミッション要件を満たすか否かを実証するために、精製業者によって予測モデルも使用され得る。このようなモデルの一例は、カリフォルニア州大気規制局CaliforniaAirRegulatoryBoardCARB予測モデルである。このモデルでは、所与の分量の燃料の特性が入力であり、ガソリンを消費する車両からの、窒素酸化物NOx、全炭化水素THC、および効力重み付け有害物質potencyweightedtoxicPOTエミッションの計算された変化が、基準組成物規制において規定されるに対する変化のパーセンテージとして表される出力である。所与の分量の燃料は、Californiaの規制に準拠するためにこれらの出力のそれぞれについて負の値を有さなければならない。実施形態において、本発明は、排気ガス、蒸発ガスおよび/または透過ガスを有する再生可能な成分およびブタノールを含む炭化水素組成物に関する。実施形態において、組成物の排気ガス、蒸発ガスおよび/または透過ガスは、エタノールを含む炭化水素組成物の排気ガス、蒸発ガスおよび/または透過ガスと実質的に同じかまたはそれより少ない。実施形態において、エタノールを含む炭化水素組成物は、約10以下のエタノールを含む。他の実施形態において、本発明は、ブタノールを含む少なくとも約12の再生可能な成分を含む炭化水素組成物に関し、ここで、組成物の排気ガス、蒸発ガスまたは透過ガスは、約10以下のエタノールを含む炭化水素組成物の排気ガス、蒸発ガスまたは透過ガスと実質的に同じかまたはそれより少ない。排気ガス、蒸発ガスおよび透過ガスの例が記載されてきており、任意のこのような例が、本発明に関して使用され得る。実施形態において、測定されるエミッション成分は、一酸化炭素、窒素酸化物、二酸化炭素、全炭化水素、メタン、ベンゼン、1,3-ブタジエン、ホルムアルデヒド、およびアセトアルデヒドのうちの1つ以上である。実施形態において、全炭化水素は、多環式芳香族炭化水素を含む。実施形態において、多環式芳香族炭化水素は、アセナフテン、アセナフチレン、アントラセン、ベンゾ[a]アントラセン、ベンゾ[b]フルオランテン、ベンゾ[k]フルオランテン、ベンゾ[g,h,i]ペリレン、ベンゾ[a]ピレン、ベンゾ[e]ピレン、クリセン、ジベンゾ[a,h]アントラセン、フルオランテン、フルオレン、インデノ[1,2,3-cd]ピレン、2-メチルナフタレン、ナフタレン、フェナントレン、ペリレン、およびピレンのうちの1つ以上である。実施形態において、全炭化水素は、エタン、エチレン、アセチレン、プロパン、プロピレン、トランス-2-ブテン、ブタン、1-ブテン、2-メチルプロペン、2,2-ジメチルプロパン、プロピン、1,3-ブタジエン、2-メチルプロパン、1-ブチン、またはシス-2-ブテンのうちの1つ以上を含む。実施形態において、本発明は、ブタノール組成物の排気ガスを、エタノール組成物の排気ガスと比較するための方法であって:i車両の燃料系統中に、ブタノールを含む少なくとも約12の再生可能な成分を含む炭化水素組成物を含有する車両を運転する工程と;ii運転中に車両からの排気試料を取得する工程と;iii試料からの排気ガスを測定する工程と;iv車両の燃料系統中に、約10以下のエタノールを含む炭化水素組成物を含有する車両を運転しながら、工程i~iiiを繰り返す工程と;vブタノールを含む少なくとも約12の再生可能な成分を含む炭化水素組成物を含有する車両からの排気ガスを、約10以下のエタノールを含む炭化水素組成物を含有する車両からの排気ガスと比較する工程とを含む方法に関する。実施形態において、排気ガスは、一酸化炭素、窒素酸化物、二酸化炭素、全炭化水素、メタン、ベンゼン、1,3-ブタジエン、ホルムアルデヒドまたはアセトアルデヒドである。実施形態において、全炭化水素は、多環式芳香族炭化水素を含む。実施形態において、多環式芳香族炭化水素は、アセナフテン、アセナフチレン、アントラセン、ベンゾ[a]アントラセン、ベンゾ[b]フルオランテン、ベンゾ[k]フルオランテン、ベンゾ[g,h,i]ペリレン、ベンゾ[a]ピレン、ベンゾ[e]ピレン、クリセン、ジベンゾ[a,h]アントラセン、フルオランテン、フルオレン、インデノ[1,2,3-cd]ピレン、2-メチルナフタレン、ナフタレン、フェナントレン、ペリレン、またはピレンである。実施形態において、全炭化水素は、エタン、エチレン、アセチレン、プロパン、プロピレン、トランス-2-ブテン、ブタン、1-ブテン、2-メチルプロペン、2,2-ジメチルプロパン、プロピン、1,3-ブタジエン、2-メチルプロパン、1-ブチン、またはシス-2-ブテンを含む。実施形態において、試料は、バッグまたはカートリッジ中に収集される。実施形態において、測定は、ガスクロマトグラフィー、高性能液体クロマトグラフィー、ガスクロマトグラフィー-質量分析法、またはフーリエ変換赤外分光法を用いて行われる。実施形態において、試料のモード未処理エミッションmodalrawemissionが、一酸化炭素、窒素酸化物、二酸化炭素、および全炭化水素について1Hzで測定される。実施形態において、全炭化水素は、水素炎イオン化検出器を用いて測定される。実施形態において、一酸化炭素は、非分散型赤外線検出器を用いて測定される。実施形態において、二酸化炭素は、化学発光検出器を用いて測定される。実施形態において、メタンは、SAEJ1151に準拠して測定される。実施形態において、本発明は、ブタノール組成物の蒸発ガスを、エタノール組成物の蒸発ガスと比較するための方法であって:iブタノールを含む少なくとも約12の再生可能な成分を含む炭化水素組成物を、蒸発ガス発生器に加える工程と;ii発生器を加熱して、組成物の揮発分を生成する工程と;iii発生器のヘッドスペースから試料を収集する工程と;iv試料からの蒸発ガスを測定する工程と;viiiの蒸発ガスを、約10以下のエタノールを含む炭化水素組成物からの同じ蒸発ガスと比較する工程とを含む方法に関する。実施形態において、蒸発ガスは、少なくとも約70°Fの温度で測定される。実施形態において、蒸発ガスは、加熱工程中に2回以上測定される。実施形態において、蒸発ガスは、炭化水素、一酸化炭素、窒素酸化物、二酸化炭素、オゾン、オゾン前駆体、全炭化水素、メタン、ベンゼン、またはトルエンである。実施形態において、本発明は、ブタノール組成物の透過ガスを、エタノール組成物の透過ガスと比較するための方法であって:iブタノールを含む少なくとも約12の再生可能な成分を含む炭化水素組成物を含有する燃料系統を運転する工程と;ii燃料系統の透過ガスを測定する工程と;iiiiiの透過ガスを、約10以下のエタノールを含む炭化水素組成物からの同じ透過ガスと比較する工程とを含む方法に関する。実施形態において、透過ガスは、一酸化炭素、窒素酸化物、二酸化炭素、全炭化水素、メタン、ベンゼン、1,3-ブタジエン、ホルムアルデヒドまたはアセトアルデヒドである。実施形態において、本発明は、本明細書に記載される方法のいずれか1つによって特定される再生可能な成分およびブタノールを含む炭化水素組成物に関する。実施形態において、特定される組成物は、エタノールを含む炭化水素組成物と比較したときに、実質的に同じかまたは改良された特性を有する。実施形態において、本発明は、約10以下のエタノールを含む炭化水素組成物と比較したときに、実質的に同じかまたは改良された特性を有することが本明細書に記載される任意の方法によって特定される、ブタノールを含む少なくとも約12の再生可能な成分を含む炭化水素組成物に関する。本明細書において提供される教示または指針に基づいて、改変および変更が、開示される例示的実施形態の均等物の意味および範囲内であると意図されることが明らかなはずである。本発明は、以下の実施例においてさらに規定される。これらの実施例が、本発明の実施形態を示すものの、例示として示されるに過ぎず、包括的または限定的であることが意図されないことを理解されたい。上記の説明およびこれらの実施例から、当業者は、本発明の本質的な特徴を確認することができ、本発明の趣旨および範囲から逸脱せずに、本発明を様々な用途および条件に適合させるように本発明の様々な変形および変更を行うことができる。実施例に使用される略語は以下のとおりである。体積、v/vまたはvは、液体溶液中の液体溶質のパーセンテージで表される濃度の測定値であり、溶質の体積を、溶液の全体積で除算し、それに100を乗算した値として計算される。°Fは、カ氏温度を意味する。°Cは、セ氏温度を意味する。psiは、重量ポンド毎平方インチを意味する。EtOHは、エタノールを意味する。BuOHは、ブタノールを意味する。E10は、10体積のエタノールを意味する。Bu16は、16体積のブタノールを意味する。実施例1ブタノール含有燃料とのエラストマーの適合性方法:この実験の目的は、エラストマーの特性およびイソブタノールを含有する燃料ブレンドとの適合性を評価することである。試験燃料に曝露する前後に、エラストマーの硬度試験を、ASTMD2240Standardtestmethodforrubberproperty-durometerhardnessに準拠して行う。ASTMD2240に記載されるように、この試験方法は、指定の条件下で材料に押し込まれたときの特定のタイプの押し込み物indentorの圧入に基づくものである。押し込み硬度は、圧入に反比例し、材料の弾性率および粘弾性的挙動に左右される。ASTMD471Standardtestmethodforrubberproperty-effectofliquidsを、試験液体に浸漬した後の他のゴム特性の変化を測定するための基準として用いる。特に、質量、体積および耐破断性などの特性を、この試験手順中で測定することができる。エラストマーの引張り特性を、引張り強さおよび伸びの測定のための手順を扱うASTMD412Standardtestmethodforvulcanizedrubberandthermoplasticelastomers-tensionに準拠して測定する。燃料へのエラストマー透過性を、Testproceduretomeasurethefuelpermeabilityofmaterialsbythecupweightlossmethodと題されたSurfaceVehicleRecommendedPracticeであるSAEJ2665に記載されるように測定する。比較のために、いくつかの試験は、ASTM基準油の全てを含むわけではなく、エラストマーへの燃料の曝露の温度および/または持続時間がわずかに変えられる。2つのサブセットに分類されるエラストマー材料について実験を行う。第1のサブセットは、燃料系統用途に典型的に使用されるエラストマーである。以下に挙げられるこれらの材料を、試験前に40°Cの温度で1週間、試験燃料に曝露する:FKM:コモノマーとしてフッ化ビニリデンを用い、硬化部位モノマー反応性側基を有するを有するかまたは有さずに、ポリマー鎖上に置換基フルオロ、アルキル、パーフルオロアルキルまたはパーフルオロアルコキシ基を有するポリメチレンタイプのフルオロゴム、例えばViton登録商標;ECO:エチレンオキシドオキシランおよびクロロメチルオキシランエピクロロヒドリンコポリマー;FVQM:ポリマー鎖上にフッ素、ビニル基、およびメチル基を有するシリコーンゴム;HNBR:水素化アクリロニトリルブタジエン;およびNBR:アクリロニトリル-ブタジエン。第2のサブセットは、燃料と偶発的に接触し得るエラストマーである。以下に挙げられるこれらの材料は、典型的に、アルコールに対する優れた耐性を示すが、炭化水素に対する低い耐性を示すことが予測され、試験前に、23°Cの温度で1週間、試験燃料に曝露される:VMQ:ポリマー鎖上にメチル置換基およびビニル置換基の両方を有するシリコーンゴム;CPE:塩素化ポリエチレン;CR:クロロプレン、例えば、Neoprene;SBR:スチレン-ブタジエン;およびEPDM:ジエンの残りの不飽和部分が側鎖にある、エチレンとプロピレンとジエンとのターポリマー。これらの材料は、以下の製造業者から入手可能である:DuPontWilmington,DE、3MSt.Paul,MN、VeyanceGoodyearAkron,OH、ParkerO-RingLexington,KY、Parker/DaycoManitowoc,WI、McMaster-CarrLosAngeles,CA、およびRubberSheetRollShippensburg,PA。試験前に、エラストマー材料を硬化し、切断してスラブにする。Oリングなどのゴムシールに典型的な75±5デュロメータ硬度格付けを有する標準的なエラストマー化合物も試験のために調製する。以下の試験燃料を実験に使用する:このプログラムのための炭化水素基材は、2つの異なる精製業者、すなわち、Californiaの市場に現在供給しているBPCarsonCarsonおよびBPCherryPointCherryPointから供給される。これらの2つの精製業者は、異なるプロセス構成を有し、結果として、それらのそれぞれの炭化水素基材は、CARBカリフォルニア州大気資源局CaliforniaAirResourcesBoardガソリンに典型的に見られる芳香族/オレフィンレベルの範囲を示す。各試験燃料は、現在のCaRFG3規格に適合し、2009年12月31日版の予測モデルに合格するように混合される。燃料は、試験前にARBの職員によって承認される。結果:16体積のイソブタノールBu16または10体積のエタノールE10:16体積のイソブタノールBu16の50:50混合物を含有する試験燃料と接触されたエラストマー試料は、約20~約90単位の得られるデュロメータ硬度および/または約6未満のデュロメータ硬度の得られる変化を有する。16体積のイソブタノールまたは10体積のエタノール:16体積のイソブタノールの50:50混合物を含有する試験燃料と接触されたエラストマー試料は、約70未満の引張り強さまたは伸びの変化を有する。16体積のイソブタノールまたは10体積のエタノール:16体積のイソブタノールの50:50混合物を含有する試験燃料と接触されたエラストマー試料は、約20未満の硬度の変化を有する。16体積のイソブタノールまたは10体積のエタノール:16体積のイソブタノールの50:50混合物を含有する試験燃料と接触されたエラストマー試料は、約160未満の体積の変化を有する。16体積のイソブタノールまたは10体積のエタノール:16体積のイソブタノールの50:50混合物を含有する試験燃料と接触されたエラストマー試料は、約30~約65単位のバーコル硬度の押し込み硬度を有する。16体積のイソブタノールまたは10体積のエタノール:16体積のイソブタノールの50:50混合物を含有する試験燃料と接触されたエラストマー試料は、約10~約100国際ゴム硬度測定IRHD単位の国際硬度を有する。16体積のイソブタノールまたは10体積のエタノール:16体積のイソブタノールの50:50混合物を含有する試験燃料と接触されたエラストマー試料は、10体積のエタノールを含有する試験燃料と接触されたエラストマー試料と比較したときに、実質的に同じかまたは減少した体積膨潤、質量膨潤、伸び、硬度、引張り強さおよび/または透過性を有する。16体積のイソブタノールまたは10体積のエタノール:16体積のイソブタノールの50:50混合物を含有する試験燃料は、試験されるエラストマー試料と適合し、および/または10体積のエタノールを含有する試験燃料と比較して、試験されるエラストマーとの、実質的に同じかまたはより高い適合性を有する。実施例2ブタノール含有燃料とのガラス繊維樹脂またはシーラントの適合性方法:この実験の目的は、ガラス繊維樹脂またはシーラントの特性およびイソブタノールを含有する燃料ブレンドとの適合性を評価することである。実施例1に記載される燃料ブレンドを用いて試験を行う。特に規定されない限り、材料特性の測定を、ASTM方法を優先して標準試験方法に基づいて行う。SwRIにおける独立した材料の専門家による顕微鏡検査などの主観的評価を、標準試験方法に加えて行うことができる。ガラス繊維樹脂およびシーラントを、60°Cの温度で30日間、試験燃料に曝露する。燃料ブレンド曝露の前後に、ガラス繊維および樹脂シーラント材料について以下の測定を行う:浸出または層間剥離の目に見える兆候の金属組織学的検査/顕微鏡検査;質量/体積/膨潤測定;デュロメータ硬度ASTMD2240、バーコル硬度計ASTMD2583、または別の方法SwRIによって最も好適であるとみなされるものなら何であれによる硬度試験;およびASTMD790による、曲げ強度、曲げ弾性率および曲げ歪みの測定。以下のガラス繊維樹脂またはシーラントから製造される複合物を評価する:高密度ポリエチレンHDPE:KS-1866A;フッ素化HDPE:KS-1866Aプラスチックの表面を、二次過程においてフッ素化した;ポリプロピレンPP:KS-537;アセタールホモポリマーポリオキシメチレン-POM:DelrinII150;アセタールコポリマー:AcetronGP;ポリエチレンテレフタレートポリエステルPETP:Ertalyte;ポリエチレンテレフタレートグリコールコポリエステルPETG:Spectar;ポリブチレンテレフタレートポリエステルPBT:Hydex4101;コルクニトリルゴムと混合される;ナイロン6/6、6、11、および12;ポリフッ化ビニリデンPVDF:KS-5341;ポリテトラフルオロエチレンPTFE:KS-2342A;ポリフェニレンスルフィドPPS:TechtronCM;イソフタルポリエステル樹脂:VipelF764およびVipelF701;テレフタルポリエステル樹脂:VipelF774;エポキシノボラックビニルエステル樹脂:VipelF085;エポキシ樹脂:Epon862/Epi-Cure3282室温で効果および熱硬化された;ポリチオ尿素自由膜および鋼上に被覆されるものfreefilmcoatedonsteel:PTU;およびブナ-N。これらの材料は、以下の製造業者から入手可能である:K-macPlasticsWyoming,MI、Mc-MasterCarrPrinceton,NJ、DuPontWilmington,DE、ArkemaPhiladelphia,PA、QuadrantZurich,Switzerland、EastmanKingsport,TN、Ensinger-HydeGrenloch,NJ、Boedeker、Leander,TX、DowMidland,MI、HuntsmanTheWoodlands,TX、AirProductsLehighValley,PA、AOCResinsCollierville,TN、およびGlobalSpecialtyProductsMt.Holly,NJ。結果:16体積のイソブタノールBu16または10体積のエタノールE10:16体積のイソブタノールBu16の50:50混合物を含有する試験燃料と接触されたガラス繊維樹脂またはシーラント試料は、約20~約90単位の得られるデュロメータ硬度および/または約6未満のデュロメータ硬度の得られる変化を有する。16体積のイソブタノールまたは10体積のエタノール:16体積のイソブタノールの50:50混合物を含有する試験燃料と接触されたガラス繊維樹脂またはシーラント試料は、約30~約65単位の得られる押し込み硬度を有する。16体積のイソブタノールまたは10体積のエタノール:16体積のイソブタノールの50:50混合物を含有する試験燃料と接触されたガラス繊維樹脂またはシーラント試料は、約10×103×約30×103psiの得られる曲げ強度を有する。16体積のイソブタノールまたは10体積のエタノール:16体積のイソブタノールの50:50混合物を含有する試験燃料と接触されたガラス繊維樹脂またはシーラント試料には、浸出または層間剥離の目に見える兆候が実質的にない。16体積のイソブタノールまたは10体積のエタノール:16体積のイソブタノールの50:50混合物を含有する試験燃料と接触されたガラス繊維樹脂またはシーラント試料は、約160未満の体積の変化を有する。16体積のイソブタノールまたは10体積のエタノール:16体積のイソブタノールの50:50混合物を含有する試験燃料は、試験されるガラス繊維樹脂およびシーラント試料と適合し、および/または10体積のエタノールを含有する試験燃料と比較して、試験されるガラス繊維樹脂およびシーラントとの実質的に同じかまたはそれより高い適合性を有する。実施例3ブタノール含有燃料の導電性方法:この実験の目的は、イソブタノールを含有する燃料ブレンドの導電性を評価することである。純粋エタノールおよび純粋イソブタノールの導電性が報告されてきた元は1926~1930年に刊行され、2003年にKnovelによって発表された、InternationalCriticalTablesofNumericalData,PhysicalChemistryandTechnology,1stElectronicEdition,EditedbyWashburn,E.W.。純粋エタノールは、135pS/mの導電性を有し、純粋イソブタノールは、950pS/mの導電性を有する。しかしながら、10体積のエタノールE10および16体積のイソブタノールBu16を含む炭化水素組成物の導電性は記載されていなかった。燃料処理操作中に電荷を生成し、消散する燃料の能力は、燃料の導電性に左右される。電荷が消散する時間は、導電性に反比例するため、高い導電性が、安全上の理由で望ましい。逆に、導電性の高い燃料は、原理上、電解腐食すなわち、電解質に浸漬したときの、異なる電気化学ポテンシャルを有する金属の腐食を促進し得る。実施例1に記載されるのと同じ燃料ブレンドを用いて試験を行う。特に規定されない限り、材料特性の測定を、ASTM方法を優先して標準試験方法に基づいて行う。例えば、ASTMD2624StandardtestmethodfortheelectricalconductivityofaviationanddistillatefuelsまたはASTMD4308Standardtestmethodfortheelectricalconductivityofliquidhydricarbonsbyprecisionmeterにしたがって試験を行う。両方の試験は、燃料が供給されないときの導電性である静止導電性restconductivityの測定を扱う。言い換えると、静止導電性は、イオン消耗またはイオン分極がない場合の導電性であり、したがって、直流電圧が燃料に印加される場合に電流測定の最初の瞬間initialinstantに測定されるか、または交流電圧が燃料に印加される場合に平均電圧の測定によって測定されるか、またはフローセルの使用によって連続的に測定され得る。ASTMD2624およびASTMD4308の方法は、最大で2000pS/mの導電性の範囲にわたって優れた精度を有する。ASTMD4308は、最大で20,000pS/mの測定範囲の拡大も提供するが、精度がより低いため、これらの方法が併用されて、試験燃料の測定に適している。結果:16体積のイソブタノールまたは10体積のエタノール:16体積のイソブタノールの50:50混合物を含有する試験燃料の導電性は、帯電、静電放電、または電解腐食を生じない。16体積のイソブタノールまたは10体積のエタノール:16体積のイソブタノールの50:50混合物を含有する試験燃料の導電性は、約2000pS/m未満である。16体積のイソブタノールまたは10体積のエタノール:16体積のイソブタノールの50:50混合物を含有する試験燃料の導電性は、既存のCARBガソリンについて測定される導電性の通常の範囲に近い。16体積のイソブタノールまたは10体積のエタノール:16体積のイソブタノールの50:50混合物を含有する試験燃料の導電性は、10体積のエタノールを含有する試験燃料の導電性と実質的に同じかまたはそれより高い。実施例4ブタノール含有燃料のCARB予測モデルエミッションこの実験の目的は、上記のCARB予測モデルを用いて、ブタノール含有燃料の性能パラメータおよびエミッションの影響を評価することである。この分析では、以下の表に示される燃料特性およびエミッションを、CARB要件すなわち、全てのモデル出力が負の値であることを満たす10体積のエタノールE10を含有する典型的な燃料ブレンド組成物について特定し、ほぼ同じ炭化水素ガソリンを用いて生成される15体積のエタノールブレンドE15および12体積のブタノールブレンドB12についての同じ燃料特性およびエミッションを推定するのに使用する。E10と比較して、E15は、50を超える温室効果ガスGHGエミッション便益を有し、THCおよびPOTの著しい改善をもたらしたが、著しく増加したNOxエミッションを有していた。しかしながら、E10と比較して、B12は、NOxエミッションの増加を伴わずにE15と同じGHG便益のいくつかをもたらした。実施例5ブタノール含有燃料のCARB予測モデルエミッションこの実験の目的は、上記のCARB予測モデルを用いて、16体積のブタノール含有燃料の性能パラメータおよびエミッションの影響を評価することである。この分析では、表2に示される燃料特性およびエミッションを、CARB要件すなわち、全てのモデル出力が負の値であるを満たす10体積のエタノールE10を含有する典型的な燃料ブレンド組成物について特定し、ほぼ同じ炭化水素ガソリンを用いて生成される16体積のブタノールブレンドB16についての同じ燃料特性およびエミッションを推定するのに使用する。B16は、E10と同等のNOx、POTおよびTHC便益を有し、E10の2倍のGHG便益を有する。実施例6ブタノール含有燃料の排気ガス方法:この実験の目的は、オゾン反応性および効力重み付け有害物質エミッションに対する影響を含む、イソブタノールを含有する燃料ブレンドの排気ガスを評価することである。実施例1に記載されるのと同じ燃料ブレンドを用いて試験を行う。特に規定されない限り、材料特性の測定を、ASTM方法を優先して標準試験方法に基づいて行う。実験に使用される車両フリートを、予測モデルにおいて規定されるTechIII、TechIVおよびTechVの車両技術グループからの代表的な車両を含むように選択する。Californiaの車両プールを表すために、試験車両を、技術グループ3、4および5から選択する。具体的には、表3に示されるように、合計7台の車両TechIIIを3台、TechIVを2台およびTechVを2台を使用する。車両は、試験前にCARBによって承認され、許容可能なタイヤ、後処理デバイス、排気の漏れ、トランスミッション液レベル、およびシャシダイナモメータ上での適切な車両運転を含む、一般的なサービス要件について検査される。全ての車両の排気系統を、前段および後段触媒排気ガスの測定を可能にするように調節する。各車両は、試験サービスの以下の開始を有する:エンジン油をドレンし、油のフラッシングを1回行い、オイルフィルタを交換し、クランク室に製造業者指定のエンジン油を供給し、燃料フィルタを交換し、空気清浄要素を交換する。全ての車両は、現在の走行距離計の読み取り値に基づいて製造業者が予定した任意の整備を受ける。予定外の整備が必要である場合、可能であればOEMの部品またはOEMに承認された部品を用いて、相手先商標製品製造業者OEMの規格に合わせて修理を行う。これらのサービスの後、各車両は、最少で100マイルの路上での安定化on-roadstabilizationを確保する。エミッション試験のための準備において、図1の規定の燃料交換手順にしたがって、車両の燃料系統をドレンし、CaRFG3E10CARB燃料1を補給する。この燃料交換手順は、Auto-Oilプロトコルに基づいて行われる。具体的には、車両の排気系統を、定容量採取装置CVSに連結するように準備し、シャシダイナモメータ係数を、米国環境保護庁EnvironmentalProtectionAgencyEPAの試験車両リストデータベースから取得する。試験機器の全ての必要な較正を行い、車両を1つの市街地ダイナモメータ走行スケジュールUrbanDynamometerDrivingScheduleUDDS手順で走行させ、それを翌日の試験に向けて準備する。車両を一晩ソークsoakする12~36時間。連邦試験手順FederalTestProcedureFTP-754バッグ試験で、シャシダイナモメータ上で車両を運転することによって、排気ガスおよび燃費FEを測定する。規制エミッションの測定は、40CFRパート86および600に準拠する方法で測定される、全炭化水素THC、一酸化炭素CO、窒素酸化物NOxおよび二酸化炭素CO2を含む。アルデヒド、ケトン、アルコール、エーテル、メタンおよびNMHCを含む、炭化水素化学種分析用の試料を、Tedlarバッグおよび/または2,4-ジニトロフェニルヒドラジンDNPHカートリッジまたは好適な代替法[非メタン有機ガスNMOG;ガスクロマトグラフィー-質量分析法GCMS、フーリエ変換赤外分光法FTIRなどを用いて収集する。ガスクロマトグラフィーGCおよび高性能液体クロマトグラフィーHPLCによって試験後分析を行う。モード未処理エミッションの測定も、THC、CO、NOxおよびCO2について1Hzで記録する。各車両を、1つのUDDS手順を用いて準備し、ソークならびに排気ガスおよび燃費測定の工程を繰り返す。3つの試験が、所与の車両/燃料の組合せで完了した後、その再現性を検査して、第4の試験が必要とされるか否かを決定する。ガス状エミッションの再現性基準は以下のとおりである:最高と最低との比率;CO、1.330;HC、1.175;NOx、1.500;CO2、2.000。繰り返し工程の後、上記の燃料交換手順にしたがって、車両をドレンし、CaRFG316のイソブタノールCARB燃料2を補給する。次に、車両を1つのUDDS手順を用いて準備し、ソークならびに排気ガスおよび燃費測定の工程を繰り返す。3つの試験が、所与の車両/燃料の組合せで完了した後、その再現性を検査して、第4の試験が必要とされるか否かを決定する。ガスエミッションの再現性基準は以下のとおりである:最高と最低との比率;CO、1.330;HC、1.175;NOx、1.500;CO2、2.000。繰り返し工程の後、上記の燃料交換手順にしたがって、車両をドレンし、CaRFG316のイソブタノールCARB燃料3を補給する。次に、車両を1つのUDDS手順を用いて準備し、ソークならびに排気ガスおよび燃費測定の工程を繰り返す。3つの試験が、所与の車両/燃料の組合せで完了した後、その再現性を検査して、第4の試験が必要とされるか否かを決定する。ガスエミッションの再現性基準は以下のとおりである:最高と最低との比率;CO、1.330;HC、1.175;NOx、1.500;CO2、2.000。繰り返し工程の後、上記の燃料交換手順にしたがって、車両をドレンし、CaRFG3transmixCARB燃料4を補給する。次に、車両を1つのUDDS手順を用いて準備し、ソークならびに排気ガスおよび燃費測定の工程を繰り返す。3つの試験が、所与の車両/燃料の組合せで完了した後、その再現性を検査して、第4の試験が必要とされるか否かを決定する。ガスエミッションの再現性基準は以下のとおりである:最高と最低との比率;CO、1.330;HC、1.175;NOx、1.500;CO2、2.000。全ての試験車両においてこのプロセスを繰り返した後、California予測モデルについてのこれらの知見の影響を含め、排気ガス試料を分析する。結果:16体積のイソブタノールまたは10体積のエタノール:16体積のイソブタノールの50:50混合物を含有する試験燃料の排気ガスは、CARB要件にしたがう。16体積のイソブタノールまたは10体積のエタノール:16体積のイソブタノールの50:50混合物を含有する試験燃料は、10体積のエタノールを含有する試験燃料と比較して、温室効果ガスエミッションについて同じであるかまたは増加した便益を有する。実施例7ブタノール含有燃料の蒸発ガス方法:この実験の目的は、イソブタノールを含有する燃料ブレンドの蒸発ガスを評価することである。実施例1に記載されるのと同じ燃料ブレンドおよび表3の車両を用いて試験を行う。特に規定されない限り、材料特性の測定を、ASTM方法を優先して標準試験方法に基づいて行う。カリフォルニア州の3日間終日試験CaliforniaThreeDayDiurnalTest、およびカリフォルニア州の2日間追加終日試験CaliforniaTwoDaySupplementalDiurnalTestからなるカリフォルニア州蒸発ガス試験手順CaliforniaEvaporativeEmissionTestSequencesにしたがって、試験車両を評価する。カリフォルニア州の3日間終日試験CaliforniaThreeDayDiurnalTestカリフォルニア州の3日間終日試験CaliforniaThreeDayDiurnalTestの試験手順は以下のとおりである:1.燃料交換2.市街地走行LA-43.燃料交換4.1.5倍の作業能力までのキャニスタ充填5.12~36時間の駐車68°F~86°F6.75°FにおけるFTP走行測定せず7.RL-SHEDにおける105°Fでの運転時損失測定8.従来のSHEDにおける105°Fでの1時間のホットソーク9.VT-SHEDにおける3日間終日試験65°F~105°F~65°Fカリフォルニア州の2日間追加終日試験CaliforniaTwoDaySupplementalDiurnalTestカリフォルニア州の2日間追加終日試験CaliforniaTwoDaySupplementalDiurnalTestの試験手順は以下のとおりである:1.燃料交換2.市街地走行LA-43.燃料交換4.2グラムの破過breakthroughが測定されるまでのキャニスタ充填5.12~36時間の駐車68°F~86°F6.75°FにおけるFTP走行測定せず7.従来のSHEDにおける75°Fでの1時間のホットソーク8.VT-SHEDにおける2日間終日試験65°F~105°F~65°F蒸発ガス試験の実行エミッション試験は、CaliforniaEvaporativeEmissionStandardsandTestProcedurefor2001andSubsequentModelMotorVehiclesに含まれるようなCARBによって強化された蒸発ガス試験である。各車両は、車両IDVIN、試験グループTestGroup、EvapファミリーEvapFamilyなどの作成を含む受入検査、流体レベルの検査油およびフィルタ交換を含むによる燃料系統圧力検査、エミッション試験装備設置および路上安全性の検査を受ける。試験装備設置は、燃料タンク表面熱電対および燃料タンクからの燃料をドレンする手段の設置を含む。熱電対は、液体燃料温度を密接に近似させ、運転時損失試験中のFTTP燃料タンク温度分布を整合させるのに使用される。燃料温度も、終日エミッション試験中に監視する。燃料系統の漏れまたは蒸発ガス制御系統の問題が確実に存在しないようにするために、受入エミッション試験を行う。予定外の整備が必要である場合、可能であればOEMの部品またはOEMに承認された部品を用いて、相手先商標製品製造業者OEMの規格に合わせて修理を行う。予定外の整備は、製造業者によって通常必要であるとみなされる状態の範囲外の車両を通常の動作状態に戻すために車両に必要とされる任意の修理または交換として定義される。全ての方法を、40C.F.R.86.1834-01に準拠して行う。FTP、ホットソーク、24時間終日試験が、車両状態の十分な試験を構成する。エミッション試験を開始する前に、各車両を、試験燃料に合わせてプレコンディショニング/安定化する。予め設定されたプロトコルにしたがって、4週間のプレコンディショニングプログラムを用いる。各車両を、路上LA-4経路上で1週間に2回運転し、2回のLA-4サイクル1回は低温、1回は高温を運転する。プレコンディショニングが完了したら、上記のARB3日間試験手順および追加の2日間試験に準拠して、各車両を蒸発ガスについて試験する。各試験を、新鮮な試験燃料を用いて行う。強化された蒸発ガス試験手順は、LA-4プレコンディショニング、燃料タンクドレンおよび40の充填、キャニスタ充填、FTP運転サイクル、運転時損失試験、ホットソーク、および72時間終日試験を含む。追加の試験は、LA-4プレコンディショニング、燃料タンクドレンおよび40の充填、キャニスタ充填、FTP運転サイクル、ホットソーク、および48時間終日試験を含む。蒸発ガスの化学種分析を行う。エミッション試験およびCARB燃料1からの試験データの承認が完了したら、各車両の燃料系統をドレンし、フラッシングして残りの燃料を除去する。次に、CARB燃料2を導入し、4週間路上プレコンディショニングプロセスを開始させる。CARB燃料3および4についてこの同じ手順にしたがう。データ分析および報告生成されたデータの分析の後、最終的な報告を準備する。報告は、行われた全ての試験およびそれらの結果の概要、それらの結果の統計的評価、E10と比べたBu16のオゾン反応性に対する何らかの影響の計算およびCalifornia予測モデルによって予測されるエミッションと比較した、測定されたエミッションの評価を含む。結果:16体積のイソブタノールまたは10体積のエタノール:16体積のイソブタノールの50:50混合物を含有する試験燃料の蒸発ガスは、CARB要件にしたがう。16体積のイソブタノールまたは10体積のエタノール:16体積のイソブタノールの50:50混合物を含有する試験燃料は、10体積のエタノールを含有する試験燃料と比較して、温室効果ガスエミッションについて同じであるかまたは増加した便益を有する。実施例8ブタノール含有燃料の性能および有害大気汚染物質方法:この実験の目的は、イソブタノールを含有する燃料ブレンドの有害大気汚染物質を評価することである。実施例1に記載される、10体積のエタノール燃料CARB燃料1および16体積のブタノール燃料CARB燃料3のうちの1つを用いて試験を行う。EPA方法によって、1台の、最近の年式の高生産モデル車両を用いて試験を行う。表4は、このプログラムについて選択される車両を特定する:さらに、試験車両を、燃料/燃料添加剤の登録のためのEPA要件にしたがってグループから選択し、走行距離計が500マイル未満の試験車両を得た。車両を受け取ったとき、無傷の後処理デバイス、排気の漏れ、許容可能なタイヤ、適切な油レベル、適切なトランスミッション液レベル、および走行距離積算mileageaccumulationダイナモメータMAD上での適切な車両運転について車両を検査する。車両燃料系統をドレンし、CaRFG3E10CARB燃料1燃料を補給する。試験および走行距離積算が燃料とともに完了するまで他の燃料を使用しない。4,000マイルの走行距離積算を、MADまたは好適な代替物を用いて行う。全ての予定された整備を、製造業者の勧告にしたがって行う。予定外の整備が必要である場合、OEMの部品またはOEMに承認された部品を用いて、相手先商標製品製造業者OEMの規格によって修理を行う。整備後のエミッションレベルが、確実に整備前のエミッションレベルの20パーセント以内になるように、任意の予定外の整備の後、走行距離積算を再開する前にベースラインエミッションを測定する。最初の4,000マイルの後のエミッション試験では、車両の排気系統を、定容量採取装置CVSに連結するように準備し、シャシダイナモメータ係数を、EPAの試験車両リストデータベースから取得する。試験機器の全ての必要な較正を行い、車両を1つのUDDS手順で走行させ、それを翌日の試験に向けて準備する。車両を一晩ソークし12~36時間、4バッグ連邦試験手順FTP75を行う。規制エミッションの測定は、全炭化水素THC、一酸化炭素CO、窒素酸化物NOx、二酸化炭素CO2およびメタンNMHCを含み、40C.F.R.パート86および600に準拠して測定される。炭化水素化学種分析用の試料は、アルデヒド、ケトン、アルコール、エーテル、PAHおよびNPAHを含む。試料の収集は、Tedlarバッグおよび/またはDNPHカートリッジまたは好適なオンラインの代替物NMOG、GCMS、FTIRなどを用いて行う。GCおよびHPLCを用いて試験後分析を行う。モード未処理エミッションの測定を、THC、CO、NOxおよびCO2について1Hzで報告する。次に、ソークおよび試料の測定工程を、異なる日にさらに2回繰り返す。次に、触媒コンバータを除去し、同様のサイズの被覆されていない非機能性触媒モノリスまたはブランクスプールピースと交換し、ソークおよび試料測定工程を、上述したように繰り返す。次に、燃料交換手順を、CaRFG316のイソブタノールCARB燃料3を用いて、上述したように行う。次に、燃料フィルタを交換し、燃料供給をパージする。燃料による試験が完了するまで他の燃料を使用しない。次に、油を交換し、モノリスまたはスプールピースを、元の触媒コンバータと交換し、上記の同じ基準を用いて、4,000マイルの走行距離積算を行う。次に、上記のソークおよび試料測定工程を、異なる日にさらに2回繰り返す。全ての収集された試料を収集し、分析し、最終的な報告を準備する。規制され、化学種分析されるエミッションの分析を、以下のように行う。排気成分を以下のように分析する:成分分析方法全炭化水素水素炎イオン化検出器一酸化炭素非分散赤外線検出器二酸化炭素非分散赤外線検出器窒素酸化物化学発光検出器メタンガスクロマトグラフこれらの成分についてモードエミッション測定を行う。未規制エミッションの測定については、以下の試験方法を使用する。表5は、揮発相炭化水素化合物、アルデヒド、ケトン、アルコール、およびエーテルおよび揮発相および粒子相PAHについての準揮発性エミッションの化学種分析に使用される機器を示す。揮発性炭化水素化合物を、炭化水素化学種分析によって測定する。炭化水素化学種分析C1~C12炭化水素、アルデヒドおよびケトンを、排気ガス試料について行って、200を超える異なる排気化学種の存在を検出する。4つのガスクロマトグラフィーGC手順および1つの高性能液体クロマトグラフィーHPLC手順を用いて、特定の化合物を特定し、定量化する。1つのGCをメタンの測定に使用し、第2のGCをC2~C4化学種に使用し、第3のGCを、3種のエーテルメチル第三級ブチルエーテル-MTBE、エチル第三級ブチルエーテル-ETBE、およびジ-イソプロピルエーテル-DIPEを含むC5~C12化学種に使用する。第4のGCを用いて、共溶出する、1-メチルシクロペンテン、ベンゼン、トルエン、2,3-ジメチルヘキサン、シクロヘキサン、および2,3,3-トリメチルペンタンを測定する。反応性の排気化合物をできる限り迅速に分析することができるように、全てのエミッション試料バッグの分析を、試料採取の30分以内およびバッググラウンドbackgroundバッグの前に開始する。データを、修正されたバックグラウンドとして報告する。これらの手順の簡単な説明が以下に続く。メタンの化学種分析メタンレベルを、Tedlar登録商標バッグに収集された比例的なproportional排気ガス試料について測定する。水素炎イオン化検出器FIDを備えたGCを分析に用い、SAEJ1151手順にしたがって使用する。GCシステムは、試料中の他の炭化水素からメタンを分解するための充填カラムを備えている。試料を、隔膜ポンプを介して5mLの試料ループに導入する。分析のために、弁を注入位置に切り替え、ヘリウムキャリアガスが、ループからの試料を、122cm×0.3cmの分子篩13Xカラムと連続した61cm×0.3cmのPorapakNカラムを通して検出器へと一掃する。メタンピークが分子篩カラムへと移行したらすぐに、ヘリウム流れが、PorapakNカラムを逆向きに通って通気される。定量化のために、試料ピーク面積を、外部較正標準のピーク面積と比較する。手順の検出限界は、希釈排気ガス中で約0.05mg/bhp-時である。C2~C4化学種DB-WAXプレカラムおよび10ポート切り替え弁を用いて、この手順により、エタン;エチレン;アセチレン;プロパン;プロピレン;トランス-2-ブテン;ブタン;1-ブテン;2-メチルプロペンイソブチレン;2,2-ジメチルプロパンネオペンタン;プロピン;1,3-ブタジエン;2-メチルプロパン;1-ブチン;およびシス-2-ブテンを含む、C2~C4の個々の炭化水素化学種の排気濃度の分離および測定を可能にする。バッグ試料を、FIDを備えたHewlett-PackardModel5890SeriesIIGC、空気圧で動作され、電気的に制御される2つの弁、および2つの分析カラムを用いるGCシステムを用いて分析する。第1のカラムが、C2~C4炭化水素を、より高い分子量の炭化水素および極性化合物から分離する。C2~C4炭化水素を分析カラムに通しながら、これらのより高い分子量の炭化水素および水およびアルコールをプレカラムに保持する。同時に、C2~C4炭化水素を分析カラムにおいて分離し、プレカラムを、ヘリウムでバックフラッシュしてback-flush、次の分析に向けて準備する。この分析用のキャリアガスはヘリウムである。C2~C4炭化水素の分析を、典型的に、試料の収集が完了した30分以内に開始する。手順の検出限界は、全ての化合物についての希釈排気ガス中で約0.05mg/bhp-時であり、定量限界は0.1mg/bhp-時である。C5~C12化学種バッグ試料を、FIDを備えたガスクロマトグラフを用いて分析する。GCシステムは、FIDを備えたHewlett-PackardModel5890SeriesIIGC、空気圧で動作され、電気的に制御される弁、およびDB-1溶融シリカ開管FSOTカラムを用いる。キャリアガスはヘリウムである。ガス状の試料を、試料ループを通してバッグから注入し、次に、液体窒素で冷却されたカラムに導入する。カラムオーブンを、200°Cの最高温度を与えるようにプログラムする。手順の検出限界は、全ての化合物についての希釈排気ガス中で約0.05mg/bhp-時であり、定量限界は0.1mg/bhp-時である。この手順により、100種を超えるC5~C12の個々の炭化水素化合物についての分離および排気濃度が提供される。ベンゼンおよびトルエンこの分析手順は、CRCAuto/OilPhaseIIProtocolsにしたがって、ベンゼンおよびトルエンの個々の濃度を分解するために、第3のGC方法DB-1FSOTカラムの代わりにDB-5分析カラムを用いると同様に構成される分離システムを使用する。共溶出ピークからのベンゼンおよびトルエンの分離を、22~23分間の保持時間をベンゼンに与えるようにカラムヘッド圧力を微調整することによって行う。CRC7-成分較正混合物を用いて、GCを毎日較正する。手順の検出限界は、全ての化合物についての希釈排気ガス中で0.05mg/bhp-時であり、定量限界は0.1mg/bhp-時である。アルデヒドおよびケトンHPLC手順を、アルデヒドおよびケトンの分析に使用する。方法はCARBSOPMLD104と同様である。試料を、2L/分の公称流量でDNPHカートリッジに収集し、アセトニトリルを用いて溶離させる。試料を、純粋なアセトニトリルを用いてカートリッジから抽出し、すりガラス製の継ぎ手を備えた容量フラスコ中に移し、すぐに分析するかまたはすりガラスで栓をしたバイアル中に0°Cで分析前の1週間以下の間、貯蔵する。分析のため、アセトニトリル溶液の一部を、紫外線UV検出器を備えた液体クロマトグラフに注入する。アルデヒドおよびケトンDNPH誘導体の外部標準を用いて、結果を定量化する。アルデヒドおよびケトンは、ホルムアルデヒド、アセトアルデヒド、アクロレイン、アセトン、プロピオンアルデヒド、クロトンアルデヒド、イソブチルアルデヒド/メチルエチルケトン通常の動作条件の際に互いに分解されないため、2種の化合物間で均等に分離する、ベンズアルデヒド、バレルアルデヒド、o-トルアルデヒドtolualdehyde、m-トルアルデヒド/p-トルアルデヒド通常の動作条件の際に互いに分解されないため、一緒に報告される、ヘキサアルデヒド、および2,5-ジメチルベンズアルデヒドを含むものである。この手順の検出限界は、希釈排気ガス中で約0.05mg/bhp-時のアルデヒドまたはケトンであり、定量限界は0.1mg/bhp-時である。アルコールおよびエーテル排気ガス中のアルコールの測定を、脱イオン水を含むガラスインピンジャimpingerを通して排気ガスをバブリングすることによって行う。水溶性アルコールを、分析用の排気試料を収集するための連続した2つのガラスインピンジャを用いて検出する。2つのガラスインピンジャは、それぞれ25mlの脱イオン水を含み、水に溶解可能な低分子量アルコールの99パーセントを収集することができる。表6には、水に混和性からわずかに可溶性までの溶解度の範囲のいくつかのアルコールおよびエーテルが挙げられる。収集インピンジャの温度を、氷水浴を用いて0~5°Cに維持し、インピンジャを通る流量を試料ポンプによって4L/分に維持する。乾式ガスメータを用いて、インピンジャを通る全流量を測定する。ガス流の温度を、乾式ガスメータの直前に熱電対によって監視する。乾燥器がシステムに含まれて、ポンプ、流量メータ、または乾式ガスメータなどの中の凝縮が防止される。システム中の流量メータにより、試料採取中の適切な流量を確保するための試料の連続監視が可能になる。CVSおよびソレノイド弁を連結するTeflon管路を約235°Fに加熱して、水が試料管路中で凝縮するのを防ぐ。排気試料を、各コールドスタートおよびホットスタート試験サイクル中に連続して収集する。各過渡サイクルが完了したら、インピンジャを取り外し、内容物を30mLのポリプロピレンボトルに移し、蓋をする。試料の分析を、試料採取の4時間以内に開始する。分析方法は、CARBSOPMLD101と同様である。分析のため、1.0μLの分量の水溶液を、FIDおよびオートサンプラを備えたGCに注入する。分析カラムは、DB-Wax膜厚1μmの、内径30m×0.53mmのキャピラリーカラムである。キャリアガスはヘリウムであり、最適な分離18ml/分を与えるように設定する。結果を定量化するために、試料ピーク面積を、標準溶液のピーク面積と比較する。脱イオン水中のメタノール、エタノール、イソプロパノール、n-プロパノール、イソブタノール、およびn-ブタノールを含有する外部標準を用いて、結果を定量化する。試料クロマトグラムも、所定の保持時間を用いていくつかの他のアルコールの存在を探索する。探索リストには:tert-ブタノールCAS75-65-0、2-メチル-2-ブタノールCAS75-85-4、2-ブタノールCAS78-92-2、3-ペンタノールCAS584-02-1、3-メチル-3-ペンタノールCAS77-74-7、3,3-ジメチル-2-ブタノールCAS464-07-3、2-ペンタノールCAS6032-29-7、4-メチル-2-ペンタノールCAS108-11-2、2-メチル-1-ブタノールCAS137-32-6、3-メチル-1-ブタノールCAS123-51-3、1-ペンタノールCAS71-41-0、2-メチル-1-ペンタノールCAS105-30-6、および2-エチル-1-ブタノールCAS97-95-0が含まれる。この手順による検出限界は、希釈排気ガス中で約0.05mg/bhp-時であり、定量限界は0.1mg/bhp-時である。多環式芳香族炭化水素PAH規制されたC1~C12炭化水素排気ガスに加えて、半揮発性揮発相および粒子相PAH化合物も、各燃料について測定する。分析方法は、同位体希釈技術を用いたCARBSOPMLD429と同様である。19PAH目的化合物リストには:アセナフテン、アセナフチレン、アントラセン、ベンゾ[a]アントラセン、ベンゾ[b]フルオランテン、ベンゾ[k]フルオランテン、ベンゾ[g,h,i]ペリレン、ベンゾ[a]ピレン、ベンゾ[e]ピレン、クリセン、ジベンゾ[a,h]アントラセン、フルオランテン、フルオレン、インデノ[1,2,3-cd]ピレン、2-メチルナフタレン、ナフタレン、フェナントレン、ペリレン、およびピレンが含まれる。400平方インチのフッ化炭素で被覆されたガラス繊維フィルタ20×20インチのPallflexフィルタを用いて、粒子相PAH、および揮発相PAH用のPUF/XAD/PUF積層吸着剤トラップを収集する。PUF/XAD/PUFトラップは、ポリウレタンフォームPUFの1.25インチの深さの層、XAD-2樹脂の0.5インチの深さの層、およびPUFの第2の1.25インチの深さの層からなる層状試料採取媒体を含有する。より軽質のPAH化合物の捕捉効率を向上させるために、XAD-2樹脂を組み込む。従来の試料採取技術では、EPA検出要件を満たすのに十分な試料を収集することができないため、揮発相PAH試料は、軽質のlight-duty試料採取の特定の問題を示す。市販の試料採取媒体およびハードウェアは、これらの検出限界を満たすのに必要とされる試料体積の収集を可能にするのに不十分なサイズのものである。試料採取媒体のサイズは、得られる試料を抽出し、濃縮する能力によっても制限される。したがって、以下の手法が、特注の試料採取ハードウェアおよび修正された試料採取計画の両方を含むように考案される。PUF/XAD/PUFトラップを、従来の2.5インチではなく、4インチの媒体直径を可能にするようにサイズ決めする。このより大きい直径により、より小さい従来の試料採取媒体について推奨されるレベルの範囲内の面速度を維持しながら、使用される流量をはるかに大きくすることができる。希釈排気試料のこの体積は、分析が1ng/hp-時の検出閾値を満たすのに十分である。試料採取の前に、XAD-2およびPUF試料媒体の両方を清浄化する。まず、Soxhletを用いて水とともに4回サイフォンで吸い出すことによってXAD-2を清浄化する。次に、残留水を真空下で除去する。XAD-2Soxhletを、3回、すなわち:24時間にわたってメタノールで1回、48時間にわたってトルエンで1回、および最後に48時間にわたって再度塩化メチレンで抽出する。残りの塩化メチレンを、加熱された窒素をパージすることによって除去する。PUF清浄化のために、各フォームディスクを、3回、すなわち:24時間にわたってアセトンで1回、48時間にわたってヘキサン/エーテルで1回、および最後に24時間にわたってアセトンでSoxhlet抽出する。揮発相および粒子相PAH試料を、別個の第2の希釈トンネルを用いて得て;これを、より小さい第2の希釈トンネルと並行して操作して、粒子の質量測定用の90mmのフィルタ試料を得る。PAHトンネルは、粒子相PAH化合物を収集するために20×20インチのPallflex試料採取媒体の使用を可能にするため、および揮発相PAH化合物を収集するために特別に設計されたPUF/XAD/PUFトラップの使用を可能にするために、90mmのシステムよりかなり大きい。フィルタおよびPUF/XAD/PUFトラップ試料が、各コールドスタートおよびホットスタート試験中に生成される。試料採取媒体を充填しつつも車両を運転せずに、試料採取システムを、約2時間にわたって操作することによって、バッググラウンドPAH試料セットが得られる。試験の後、試料セットを、抽出および分析のために分析実験室に送る。すぐに抽出できない場合、試料を4°Cで貯蔵する。PUF/XAD/PUF試料の抽出の直前に、材料をSoxhletに入れ、18重水素化PAHを含有する25μLのPAH内部標準ISスパイク用溶液を、各PUF/XAD/PUF試料にスパイクする。このスパイクした溶液を、内部標準として用いて、抽出プロセス中の試料回収を確認する。次に、試料を塩化メチレンで16時間抽出する。抽出後、塩化メチレン抽出物を、ロータリーエバポレータを用いて約20mLまで減少させ、水浴を35°Cに保持する。濃縮された抽出物を2等分一方は予備としての貯蔵用および他方は分析用に分割する。分析用の試料を、ヘキサンへと溶媒交換し、酸または塩基洗浄およびシリカゲル分画で清浄化し;溶媒体積を1000μLまで減少させる。次に、各抽出物を、GC/MSによる分析の直前に、1-メチルナフタレン-d10とp-テルフェニル-d14との混合物である25μLの回収標準RSを用いてスパイクする。より低分子量のPAHについての分析の後、1000μLの抽出物を、100μLまで減少するように注意深く吹き飛ばす。次に、この減少された試料を、ベンゾaアントラセンおよびより高分子量のPAHについて分析する。フィルタ抽出物を、トラップ抽出物と同様に処理する。各フィルタの半分を別個に抽出し、抽出されていないフィルタの半分を予備として保存する。抽出の直前に、Soxhletに入れた後、20μLのPAHISを各フィルタにスパイクする。フィルタ試料を、トルエンで16時間抽出する。抽出後、塩化メチレン抽出物を、ロータリーエバポレータを用いて約20mLまで減少させ、水浴を95°Cに保持する。次に、試料をヘキサンへと溶媒交換し、酸または塩基洗浄およびシリカゲル分画で清浄化し;溶媒体積を150μLまで減少させる。次に、各抽出物を、GC/MSによる分析の直前に、10μLのRSを用いてスパイクする。揮発相および粒子相PAHの両方の試料を、0.25μmの膜厚を有する内径0.25mmのDB-5カラムによって、Agilent5973NMSD30mを用いたGC/MSによって分析する。少なくとも5点からなる検量線を試料分析の前に得て、3pg/μL~1000pg/μの範囲の線形性を確保し、最初の5点較正の後、引き続き中点の較正を毎日行う。全てのPAHISおよびRSを、250pg/μLの濃度で行う。それぞれの分析のために、1μLの分量の試料抽出物を、計器に注入する。PAH化合物の分析を、陽イオン/電子イオン化PI/EIモードを用いて行う。各PAHに2つまたは3つの特徴的なイオンおよび各ISに1つまたは2つの特徴的なイオンが監視される。各目的化合物は、30パーセントの相対感度係数RRFおよび最初の較正および引き続く較正で得られる平均RRFと比べて30パーセントの逸脱の基準を満たす。溶媒または実験室ブランクlabblankも、最後の較正のキャリーオーバーが確実になくなった直後に分析する。定量限界QLは、PUF/XAD/PUF試料についてPAHにつき2~10ngの範囲であり、フィルタ試料についてPAHにつき2ngの範囲である。データ分析および報告上記の試験計画により、触媒コンバータを用いる場合および用いない場合に取得したCARBE10およびCARBBu16燃料の両方からの燃焼生成物の3通りの測定が提供される。次に、これらのデータを分析して、触媒コンバータを用いる場合または用いない場合の2つの燃料による燃焼生成物の間の統計的に有意な差の有無を判定する。結果:16体積のイソブタノールを含有する試験燃料の燃焼生成物は、CARB要件にしたがう。16体積のイソブタノールを含有する試験燃料は、10体積のエタノールを含有する試験燃料と比較して、同じかまたは減少した燃焼生成物を示す。16体積のイソブタノールを含有する試験燃料の有害エミッションは、10体積のエタノールを含有する試験燃料の有害エミッションを超えない。実施例9ガソリンヘッドスペースに対するブタノールの影響方法:この実験の目的は、ある範囲の温度にわたって10体積のエタノールおよび16体積のイソブタノールがブレンドされたCaliforniaの改質ガソリンブレンドのヘッドスペースの組成物を測定し、効力重み付け有害物質および反応性の差を計算することである。蒸発ガスを、蒸発ガス発生器EEG図2に示されるを用いて生成し、次に、水素炎イオン化検出器FIDを備えたガスクロマトグラフを用いて化学種分析する。蒸発ガス発生器蒸発ガス発生器EEGは、燃料または燃料添加剤の揮発分を所望の速度で蒸発させるように加熱される燃料タンクまたは容器である。連邦規則集CodeofFederalRegulationCFRTitle40-ProtectionofEnvironment,Part79-RegistrationofFuelsandFuelAdditives,SubpartF-TestingRequirementsforRegistration,Section79.57-EmissionGenerationの要件にしたがって、SouthwestResearchInstitute登録商標SwRI登録商標によって、容器を設計し、構成する。EEGは、燃料試料を導入するための上部にフランジを備えたステンレス鋼シリンダである。ブリード弁、先端が閉じたclosed-tip熱電対は、液体体積、圧力計に延在し、隔膜型の試料採取ポートが上部フランジに設けられる。上部フランジは、各試験の開始時に容器の主要部分にボルトで留められる。Teflon登録商標リングを用いて、容器の底部と上部との間にシールを設ける。組み立てられた容器を、特注の保温性のブランケットで包む。保温性のブランケットを、所望の試験温度を維持するために温度制御装置に連結する。試料の生成EEGを、その内部体積375mLが40±5になるまで充填し;試験される150mLの燃料または添加剤/燃料混合物を、ClassAメスシリンダーを用いて加え、容器を密閉する。体積の残り、225mLは周囲空気である。次に、容器中の燃料の温度を、所望の温度燃料および温度試験順列permutationについて表1を参照まで上昇させる。この温度を、2時間維持する。この平衡期間中、容器内の圧力を監視し、周囲大気圧の10パーセント以内に維持する。ヘッドスペース試料を2時間後に収集し、次に、合計3種の試料を1時間間隔で収集する。試料の収集および分析蒸発ガスを特性評価するために、2通りの試料を、EEGの蒸気空間から収集する。まず、100μLの試料を、シリンジを用いて抜き取り、0.5立方フィートの窒素で満たしたTedlar登録商標バッグに注入し、穏やかに混合して、均質な混合物を得る。この均質な混合物の試料を、炭化水素化学種についてすぐに分析する。SAEPaperNo.930142Siegl,WalterO.,etal.ImprovedEmissionsSpeciationMethodologyforPhaseIIoftheAuto/OilAirQualityImprovementResearchProgram-HydrocarbonsandOxygenates,SAEPaperNo.930142,1993に記載されるCRCAuto/OilPhaseII方法に概説される手順に基づいた3カラムGC方法の後に炭化水素C1~C12化学種分析が続く。第2に、500μLの試料を蒸気空間から抜き取り、蒸留水で満たした50mLの容量フラスコに導入する。フラスコの内容物を激しく振とうし、試料をアルコールについて分析する。カリフォルニア大気資源局CaliforniaAirResourcesBoard、SOPNo.MLD101,revision2,January2005DeterminationofAlcoholsinAutomotiveSourceSamplesbyGasChromatography、カリフォルニア大気資源局CaliforniaAirResourcesBoard、SOPNo.MLD101,revision2,January2005に概説される指針にしたがって、アルコールC1~C8化学種分析を行う。全ての化学種分析された炭化水素およびアルコールの濃度を、試料採取されたヘッドスペースのパーセンテージとして報告する。試験マトリックス/順列両極端extremeのカリフォルニア州ガソリンの代表例である2種のベース燃料を、蒸発ガスおよび燃焼エミッション試験のために選択する。BPCherryPointRefinery製のより芳香族性の高いガソリンが入手可能でありCherryPointBOB;16体積のイソブタノールブレンドBu16を、このBOBから調製する。BPCarsonRefinery製のよりオレフィン性の低芳香族BOB炭素BOBも入手可能である。このBOBから、Bu16および10体積のエタノールブレンドE10を調製する。全ての燃料を、ARB予測モデル2009にしたがって混合する。蒸発ガスが、3つの異なる試験温度:70°F、105°Fおよび130°Fで各燃料から生成される。燃料ブレンドの成分を試験し、試験温度を表7に示す。データ分析および報告ヘッドスペースの組成物を、3つの試験温度のそれぞれにおいて4種の試験燃料で比較する。効力重み付け有害物質を、各ヘッドスペースについて計算する。各燃料の上のヘッドスペースのオゾン反応性を、Carter最大増加反応性MaximumIncrementalReactivityMIR方法を用いて各試験温度で計算して、ヘッドスペースのオゾン形成ポテンシャルを推定する。組成物、毒性および反応性について計算された結果の統計的に有意な差を調べる。結果:16体積のイソブタノールを含有する試験燃料には、同じ蒸気圧および季節的揮発度クラスASTM4814で10体積のエタノールを含有する試験燃料と比較したときに、ヘッドスペースガスの組成物に対する実質的な影響がない。16体積のイソブタノールを含有する試験燃料には、10体積のエタノールを含有する試験燃料と比較したときに、効力重み付け有害物質および反応性の差がない。唯一の有意な差は、エタノールではなく16体積のイソブタノールを含有する試験燃料と関連するヘッドスペース中のイソブタノールの存在である。16体積のイソブタノールを含有する試験燃料のヘッドスペースガスは、CARB要件にしたがう。実施例10透過ガスに対するブタノールの影響方法:この実験の目的は、エタノールを含む炭化水素組成物と比較した、ブタノールを含む炭化水素組成物の透過ガスを測定することである。試験燃料以下の4種の試験燃料をこの実験に使用する:1.非酸化性の比較例燃料-E02.10Vのエタノール燃料-E103.16Vのブタノールブレンド-Bu164.E10:Bu16の50:50ブレンド試験燃料のブレンドRVPおよび芳香族レベルを、7.0psiで整合させ、芳香族含量、蒸留およびオクタンの差を最小限にするように努めた図4A~4D。新たな車両の検定中、蒸発ガスまたは排気ガス試料中のアルコール濃度および質量を正確に測定するために特別な手順が必要とされる。これらの手順は、エタノールのE65試験中に使用され、このプログラムにおいてブタノールを測定するのに必要とされる。公知のn-ブタノール標準が、蒸発ガス測定用の密閉測定室SealedHousingforEvaporativeDeterminationsSHEDFIDおよびガスクロマトグラフGCの較正に使用される。5-ppmV標準が、この目的のために用いられる。各SHED試験中、定期的な試料を、エンクロージャから抜き取り、ブタノールppmV濃度を測定するためにGCを用いて分析する。新たな車両検定手順を用いて、全炭化水素HC濃度からブタノール濃度を分離する。これには、ブタノール用のSHEDFIDの応答係数の測定、FID合計から補正されたブタノールの減算、各SHED測定の平均密度を用いた、ブタノールの質量および残りのHCの質量の独立した計算が必要とされる。次に、2つの質量ブタノールおよびHCを合計して、合計SHED質量を求める。試験車両この試験に使用される7台の車両を表8に列挙する。各車両を、非典型的な運転、大修理の何らかの兆候、または車体または燃料系統の何らかの修正について、購入時に検査する。車両は、全て高容量の、代表的な使用中のサンプルである。試験車両が実験室に到着したときに、試験車両をドレンし、非酸化性燃料で満たす。車両を、分解されるまで1週間に少なくとも1回、最少で45分間、ダイナモメータ上で運転する2回のLA-4プレコンディショニング。受入車両検査により、車両の状態ならびに走行距離計、VIN、エンジンサイズ、エミッション識別データ、およびエミッション制御システムの説明を含む全ての識別データを作成した。デジタル写真が、車両の記録に含まれていた。蒸発システム評価試験を行い、車両を分解する前に報告する。試験は、LA-4プレコンディショニング、ドレンおよび非酸化性の7.0psi燃料による40充填、12~36時間のソーク、バッグのみのFTP排気ガスサイクル、1時間のホットソーク蒸発試験、および1回の24時間の65°F~105°FのCalifornia終日試験からなっていた。車両がその検定と整合して機能していたかどうかを確認するためにこれを行う。各車両を評価し、好適な候補であると判定した後、燃料系統を車両から取り外し、試験用に特別に作製されたアルミニウムフレームリグに取り付けた。典型的な試験リグの写真を図3に示す。燃料タンク、燃料入口およびキャップ、蒸気制御キャニスタ、蒸気およびパージ管路、およびマニホルドにおける入口への燃料管路を試験した。吸気マニホルド、燃料噴射器、および他のエンジン部品は、透過性試験に含まれなかった。燃料キャップに、燃料タンク蒸気空間の通気を可能にするステンレス鋼Swagelok登録商標アダプタが装着されていた。燃料蒸気蒸発制御キャニスタの出口を密閉し、同様のアダプタを装着した。試験中、非透過性のTeflon登録商標ホースを用いて、燃料蒸気を、2つのリグ出口からSHEDの壁における嵌合隔壁取り付け具matchingbulkheadfittingへと向けた。燃料ポンプを作動させ、全てのOEM管路およびホースを通るリグにおける燃料の1週間のweekly循環を可能にした。パージ制御弁を操作するための同様のアダプタを、1週間のシステムパージシミュレーションのために取り付けた。2つの通気出口以外の全ての開口部に、試験中にリグを確実に密閉するためのキャップおよび/または弁が装着されていた。この操作の明確な目的および意図は、完成車に存在する低レベル燃料系統透過ガスのみが試験プログラム中に測定されるのを確実にすることであった。修理もさらなる部品も追加されず、車両の燃料系統における継手も接続部も、車両から燃料試験リグへの移動の際に破壊されなかった。得られたリグは、量産車に既に存在していたかのように燃料系統を提供した。試験手順各リグを、非酸化性ベース燃料E0、10体積のエタノール燃料E10、16体積のブタノール燃料Bu16、および50:50の混合燃料E10/Bu16を用いて試験した。各燃料では、試験リグに、試験燃料による燃料フラッシュ、安定化を行い、SHEDにおいて105°Fで毎週評価して、定常状態の透過が安定化されたときを判定した。安定化期間は、燃料フラッシュおよび適切な試験燃料による100充填から開始した。週に1回、リグを、5時間の定常温度透過安定性検査のためにSHEDに移した。毎週の結果、および連続する3週間の平均結果を報告した。3つの連続する移動平均結果のうちの最後の結果が、前の2つの結果に見られる傾向を保っている場合、リグが安定しているとみなされる。例えば、リグの最初の2つの移動平均は、読み取り値の着実な減少を示し得る一方、第3の移動平均は、この傾向を保ち、増加を示し得る。このとき、リグは、新たな燃料で安定化したとみなされる。定常状態安定化透過の結果を図5に示す。試験フリートの一般的な傾向は、以下の順序で増加する定常状態透過であった:E0<Bu16<E10:Bu16<E10。リグおよび燃料が安定化されたとき、最終的な終日試験を行った。新鮮な燃料を終日試験に使用した。2日間のCalifornia終日温度サイクル65°F~105°Fを行った。SHED雰囲気に、それぞれの日で終日、詳細な化学種分析を行った。全ての試験結果が完成したとき、リグは次の燃料評価の準備ができていた。全ての3種の燃料が試験され、結果が完成したとみなされるまで、プロセスを繰り返した。終日エミッションの結果を図6A~6Cに示す。以下は、詳細な試験手順の概要を示す:燃料交換手順1.存在する燃料をドレンする2.受入試験用の燃料による10充填3.壁を洗浄するためにリグを固定する4.燃料ポンプを作動させて、循環させる5.ドレンおよび充填106.リグの固定および燃料の循環を繰り返す7.ドレンおよび充填1008.リグをソークに入れる1週間の燃料循環-試験の2日前1.燃料管路を燃料出口からタンク入口へと延ばす2.燃料ポンプを5分間作動させ-確実に燃料が流動するようにする3.リグを標準状態に戻す1週間のキャニスタおよび蒸気空間パージ-試験の2日前1.キャニスタ出口が開いている必要に応じてOBDII弁が開いていることを確認する2.真空ポンプ入口をパージ管路、ポンプ出口、実験室排気管へと連結する3.真空ポンプを15分間作動させる最少で0.8CFM4.リグを標準状態に戻す定常状態安定性試験1.温度を105°Fに設定する2.SHED体積補償バッグを評価し、充填する3.リグをSHEDに移動する。4.燃料キャップおよびキャニスタ出口を、SHED隔壁取り付け具に連結する。5.Teflon管路が自由流れを阻止する凝集を有さないことを確認する。6.周囲温度プローブをリグにおける燃料タンクの下に配置する7.SHED温度を安定化させる8.ドアおよび開放体積補償バッグを密閉する9.データロガーを始動させる10.ゼロおよびスパンFID11.第1の読み取りの最少で1時間前、リグを安定化させる12.GC試料を収集し;初期FID、温度、およびバロメータbarometerを記録する13.3時間および5時間の時点でGC試料、SHED読み取りを繰り返す14.最初の3つの観察の線形性を検査し、指示される場合さらに2時間継続する15.リグを105°Fのソークに戻す終日試験1.SHED温度を65°Fに設定する2.タンクをドレンし、新鮮な燃料を40まで充填し、完了したときにSHEDに移す3.燃料キャップおよびキャニスタ出口をSHED隔壁取り付け具に連結する。4.Teflon管路が自由流れを阻止する凝集を有さないことを確認する。5.周囲温度プローブを燃料タンクの下に配置する6.リグを、65°Fで、最少で8時間ソークさせる7.体積補償バッグを評価し、充填する8.データロガーを始動させる9.ゼロおよびスパンFID10.温度分布を開始する11.t=0時間、t=24時間、およびt=48時間の時点で、GCバッグ試料を収集し、FID、バロメータおよび温度を記録する12.承認されるまで終日試験後に主要ソーク室にリグを保管する終日試験の際、透過物を化学種分析して、排出されたアルコールおよび炭化水素含量を測定した。図7は、各含酸素燃料についての各車両の一般的なプロファイルを示す。透過物からの炭化水素を、燃料の炭化水素構成と比較した。図8A~8Eは、上位20の透過物化学種の比較を示す。各燃料のオゾン反応性を、Carter最大増加反応性MaximumIncrementalReactivityMIR方法を用いて計算した。オゾン反応性を図9に示す。さらなる分析データを、様々な一般線形モデルGLMに基づいて、通常平均すなわち平均およびそれに付随する標準誤差としてまたは最小二乗平均およびそれに付随する標準誤差としてまとめた。以下の一般線形モデルを使用した。終日透過48時間=定数リグエタノールの存在y/nイソブタノールの存在y/nエタノールの存在y/nイソブタノールの存在y/n代替モデルの試験は、3因子相互作用、すなわち、リグエタノールの存在y/nイソブタノールの存在y/nが重要でなかったことを示した。全フリート平均の結果を図10に示す。図10のエラーバーは、標準誤差通常平均または二乗平均平方根誤差標準誤差GLMのいずれかに基づく最小有意間隔LSIである。平均の対比較間で統計的に有意なP<0.05差がある場合、LSIは重ならない。LSIは、GLMモデルについてはより小さいが、その理由は、異なるリグの影響が取り除かれるすなわち一定のリグの影響が燃料と関係なく各リグについて想定されるためである。GLM結果は、全てのアルコール燃料がE0ベース燃料より高く、全てのアルコール燃料間で有意差がないことを示す。個々のリグの代わりに車両技術グループCARB技術グループを用いたデータの分析により、図11および図12の結果が得られた。各車両技術グループ内の燃料間の有意差は観察されなかった。GLM分析は、試験される全ての燃料の平均について、車両技術グループ間の透過の有意差、5<3<4を示した。図11および図12のエラーバーは、Tukeyの有意差Tukey’sSignificantDifferenceTSD試験に基づくものである。通常平均の標準偏差の推定値は、合併推定値に基づくものである。比較は、E10燃料が、両方のタイプの平均について、全ての他の燃料より著しく低いことを示す。また、他の3種の燃料、E0、Bu16、E10-Bu16のいずれも、互いにそれほど異なっていない。図13のエラーバーはLSIバーである。車両技術グループに基づく比較を図14および図15に示す。上述したように、図14および図15のエラーバーは、TSDに基づくものであり、通常平均の標準偏差の推定値は、合併推定値に基づくものである。燃料または車両技術グループ間の有意差は、GLM分析によって見出されなかった。燃料を含有するアルコールからの全透過物は、ベース燃料E0より多かった。しかしながら、E10の反応性は、全ての他の燃料より低い。これは、エタノールのより低いポテンシャルオゾン形成反応性によるものと思われる。フリートの結果図16は、E10およびBu16が両方とも、ベース燃料、E0とそれほど異ならなかったことを示した。しかしながら、混合されたアルコール燃料、E10-Bu16は、ベース燃料より多いが、個々のアルコール燃料、E10およびBu16と異ならなかった。車両技術グループによる結果を図17および図18に示す。技術グループ、特にグループ5内の変動性が大きいことにより、誤差限界TSDが広くなるため、燃料間の有意差は、各グループ内で観察されなかった。しかしながら、技術グループ間の平均全オゾンポテンシャルの有意差があった。図19は、技術グループによる全ての燃料にわたる平均を示す。有意差により、技術グループは以下のように順位付けられる:グループ5<グループ3<グループ4。終日試験により、対象の全ての応答について、24時間1日目および48時間2日目の時点で結果を出した。全ての測定されたデータを使用するために統計モデルを展開した。全透過物エミッションおよび全ポテンシャルオゾンエミッションについて、データの対数変換を用いて、以下のモデルを当てはめた。Ln全エミッション=日EtOHBuOHEtOHBuOHリグリグEtOHリグBuOHリグEtOHBuOHこのモデルにおいて日は、名義変数であり、実際には、逆変換の後、全エミッションに定数を乗算する。すなわち、以下のとおりである。全エミッション=Exp日×ExpEtOHBuOHEtOHBuOHリグリグEtOHリグBuOHリグEtOHBuOH1日目エミッション試験=24時間エミッション1日目ε2日目エミッション試験=48時間エミッションε2日目エミッション試験-1日目エミッション試験=24時間エミッション2日目ε√2式中、εは、実験試料採取および分析の誤差である。このモデルでは、日の影響パラメータの推定値が、予測されるとおりであり、すなわち48時間エミッションは、24時間エミッションの約2倍であった。このモデルを用いて、48時間の時点でのエミッションおよびその付随する標準誤差を予測した。図20は、48時間終日エミッションのフリート平均の結果を示す。これらの結果は、上記の分析と一致しており、様々なアルコール燃料間の有意差も示す。特に、Bu16透過は、E10より少なく、混合された燃料は、Bu16より多いが、E10より少ない。技術グループ内の変動性により、比較限界が広くなる図21。しかしながら、各リグ/燃料の組合せが、少なくとも2つの試験結果すなわち24時間および48時間を有するため、エラーバーにより個々のリグの平均を評価することができる。図22は、比較を行うための結果を示す。対象の燃料間の比較のいくらかの有意差が形成され得る。a.Bu16燃料は、1つの場合リグ6を除いて全て、E10燃料と同じかまたはそれより少ない。b.組み合わされたアルコール燃料、E10-Bu16は、2つの場合リグ3およびリグ5を除いて全て、E10燃料と同じかまたはそれより少ない。図23は、48時間全ポテンシャルオゾンエミッションのフリート平均の結果を示す。これらの結果は、上記の分析と一致する。しかしながら、それらの結果は、混合されたアルコール燃料、E10-Bu16とE10燃料との間の有意差も示す。差は、有意P=0.034であり、11.6に等しく、95信頼限界は0.9および22.2である。平均結果がこれらの影響の大きさを示す一方、それらの広いエラーバーは、それらを有意差として示さない。上述したように、技術グループ内の変動性が大きいことにより、比較限界が広くなる図24。図25は、リグによる全オゾンポテンシャル形成エミッションの結果を示す。対象の燃料間の比較により以下のことが示される:a.Bu16燃料は、全ての場合、E10燃料と同じかまたはそれより少ない。b.組み合わされたアルコール燃料、E10-Bu16は、全ての場合、E10燃料とそれほど異ならない。透過物反応性について、因子EtOH、BuOHおよびリグにおける完全な要因計画からの重要因子のみを用いて、データをGLMに当てはめた。全オゾン形成ポテンシャルをVOCの質量で除算することによって反応性を計算するため、変換は必要とされなかった。この計算は、24時間および48時間のデータを同じ単位に換算する。すなわち反応性=全オゾン形成ポテンシャルg/全VOCg。可変の日は、このモデルにおいて統計的に有意ではなかった。反応性のフリート平均の結果を図26に示す。結果は、E10燃料が、全ての他の燃料より低い反応性を有していた点で、上記の結果と一致する。しかしながら、さらなる有意差を、Bu16より低い反応性を有する混合されたアルコール燃料、E10-Bu16について検出した。これは、GLM結果および通常平均の両方に当てはまっていた。24時間および48時間のデータは同じはずである2つ目の24時間の期間が、異なる化学種または相対的レベルのそれらの化学種を有するはずであることは予測されないため、通常平均は、これらのデータの両方に基づくことに留意されたい。結果は、炭化水素またはイソブタノールと比較して、エタノールのより低い反応性に一致している。個々のリグ結果を図27に示す。比較は以下のことを示す:a.イソブタノール透過物反応性は、全ての場合、ベース燃料、E0とそれほど異なっていない。b.混合された燃料、E10-Bu16の、透過物反応性は、リグ6および場合によりリグ1境界線、P=0.05を除いて、E10と異なっていない。48時間の終日試験を行う前、各リグを、満タンの試験燃料を用いて105°Fで安定化させる。報告される定常状態透過の平均の結果mg/時を、以下のモデルを用いて分析した。定常状態透過=定数リグエタノールの存在y/nイソブタノールの存在y/nエタノールの存在y/nイソブタノールの存在y/nリグエタノールの存在y/n。これは、2因子相互作用、すなわち、統計的に有意であることが判明したリグエタノールの存在y/nを加えて、終日48時間透過と同じである。図28は、図10および20に示される終日透過結果と並行する結果を示す。終日透過について観察されるように、全てのアルコール燃料は、炭化水素基材より高かった。個々のリグの応答が可変である一方、フリート平均の傾向は、イソブタノールが、エタノール燃料に加えられるときに透過ガスを減少させることを示す図20。イソブタノール燃料Bu16およびエタノール燃料E10を個々に比較する場合、フリート平均の結果は、透過ガスが、当量の酸素含量でイソブタノールの場合より少ないことを示す。透過物のオゾン反応性に関して、統計的に、E10は、プログラムにおける全ての他の燃料より少なく、Bu16は、E0または50:50ブレンドと統計的に異ならなかった。質量基準で、Bu16は、E0を除いて、全ての他の燃料より少ない透過ガスを生成した。Bu16透過ガスのオゾン形成ポテンシャルが、全ての場合、E10と同じかまたはそれより少なかった図25。詳細な化学種分析を、終日透過ならびに燃料自体について行った。上位20の化学種が、リグ2についてのBu16を除いて、全透過物の76超を占める。結果は、エタノールが、燃料中のその濃度と比べて、透過物中の過度に高い濃度を占めることを示す。一方、イソブタノールは、燃料中の相対濃度とほぼ同じかまたはその半分である。透過物中の2つの主な芳香族種は、トルエンおよびベンゼンである。それらの2つの芳香族種の濃度は、全ての燃料およびリグにわたって比較的同じであるようである。しかしながら、質量基準で調べた場合、Bu16と比較して、エタノール混合燃料によるベンゼンエミッションの増加がある。トルエンエミッションについて、E10と比較して、イソブタノール混合燃料による増加がある。E0が、最も少ない芳香族エミッションを生成した。したがって、イソブタノールは、7つのリグのフリートを平均して、エタノールE10と比較して、透過を増加させない。これは、各車両技術グループTier3、Tier4、Tier5の車両についての結果でもある。さらに、イソブタノールガソリンをエタノールガソリンと混合するための透過量に対する相乗的影響がない。また、フリート平均および各車両技術グループについての同じ結果が観察された。イソブタノールは、フリート平均について、E0すなわちCARBの全ての炭化水素ガソリンと比較して、それほど異なるオゾン反応性を有さなかった。しかしながら、E10ガソリンフリート平均は、全ての他の燃料すなわちE0、Bu16およびE0-Bu16混合物と比較して、著しく低いオゾン反応性を有していた。しかしながら、各車両技術グループ内の燃料間で統計的に有意なオゾン反応性の差は観察されなかった。Bu16の全ポテンシャルオゾン形成は、E10とそれほど異なっていない。"